(57)【特許請求の範囲】
【請求項１】
有機バインダーおよび無機粒子を含有する樹脂組成物であって、
有機バインダーが、２つ以上のエチレン性二重結合を有する多官能単量体とビニルエステル系単量体との共重合体をけん化して得られるビニルアルコール系共重合体をアセタール化して得られる、アセタール化度が４５〜８５モル％のビニルアセタール系重合体であり、
前記ビニルアルコール系共重合体が側鎖にエチレン性二重結合を含有し、
前記ビニルアルコール系共重合体のビニルアルコール単位とビニルエステル単位とその他の単量体単位の合計モル数に対する該エチレン性二重結合のモル数の比が０．０５／１００〜２／１００であり、
前記ビニルアセタール系重合体が、ビニルエーテル基を含有する重合体である、樹脂組成物。
【請求項２】
有機バインダーおよび無機粒子を含有する樹脂組成物であって、
有機バインダーが、２つ以上のエチレン性二重結合を有する多官能単量体とビニルエステル系単量体との共重合体をけん化して得られるビニルアルコール系共重合体をアセタール化して得られる、アセタール化度が４５〜８５モル％のビニルアセタール系重合体であり、
前記ビニルアルコール系共重合体が側鎖にエチレン性二重結合を含有し、
前記ビニルアルコール系共重合体のビニルアルコール単位とビニルエステル単位とその他の単量体単位の合計モル数に対する該エチレン性二重結合のモル数の比が０．０５／１００〜２／１００であり、
前記ビニルアセタール系重合体が、アリルエーテル基を含有する重合体である、樹脂組成物。
【請求項３】
無機粒子がセラミック粉末である請求項１又は２に記載の樹脂組成物。
【請求項４】
無機粒子が導電粉末である請求項１又は２に記載の樹脂組成物。
【請求項５】
請求項１又は２に記載の樹脂組成物を用いて得られるフィルム。
【請求項６】
請求項３に記載の樹脂組成物を用いて得られるセラミックグリーンシート
【請求項７】
請求項３に記載の樹脂組成物を含む層を少なくとも一層有する積層体。
【請求項８】
請求項４に記載の樹脂組成物を含む層を少なくとも一層有する積層体。
【発明の詳細な説明】
【技術分野】
【０００１】
本発明は、２つ以上のエチレン性二重結合を有する多官能単量体とビニルエステル系単量体との共重合体をけん化して得られる水溶性のビニルアルコール系共重合体をアセタール化して得られるビニルアセタール系重合体を含有する樹脂組成物に関する。
【背景技術】
【０００２】
ポリビニルアセタールは、ポリビニルアルコール（以後「ＰＶＡ」と略記する場合がある）とアルデヒド化合物を用いて、酸性条件下、水中でのアセタール化反応により得られる。ポリビニルアセタールは、強靭なフィルムが得られること、親水性のヒドロキシ基と疎水性のアセタール基を併せ持つユニークな構造であることなどから、種々のポリマーが提案されている。
【０００３】
その中でも、ＰＶＡとホルムアルデヒドから製造されるポリビニルホルマール、ＰＶＡとアセトアルデヒドから製造されるポリビニルアセトアセタール、およびＰＶＡとブチルアルデヒドから製造されるポリビニルブチラールは、商業的に重要な位置を占めている。特に、ポリビニルブチラールは、各種バインダーやフィルム等として広く用いられており、商業的により重要な位置を占めている。
【０００４】
上述のようなポリビニルアセタールは、積層セラミックコンデンサ等の製造においてバインダーとしても用いられている。積層セラミックコンデンサとは、酸化チタンやチタン酸バリウムなどの誘電体を含む層と内部電極とを多数積み重ねたチップタイプのセラミックコンデンサである。
【０００５】
このような積層セラミックコンデンサは、例えば、次のような方法で製造することができる。まず、有機溶剤、可塑剤、分散剤等をセラミック粉末に添加後、セラミックスラリーを作製し、その後、ポリビニルブチラールやポリ（メタ）アクリル酸エステル系樹脂等のバインダーを有機溶剤に溶解したものを加え、ボールミル等の混合機により均一に混合・分散してセラミックスラリー組成物を得る。続いてこのセラミックスラリーをドクターブレード等の塗工機を用いてセラミックグリーンシートを作製する。セラミックグリーンシートの表面に内部電極となる導電ペーストをスクリーン印刷等により塗布して乾燥させたものを複数枚積み重ね、加熱圧着して積層体を得る。その後さらに積層体を加熱してバインダーを分解除去して焼結し、セラミック焼結体の端部に外部電極を形成する工程を経て、積層セラミックコンデンサを得ることができる。
【０００６】
近年、電子機器の多機能化や小型化に伴い、積層セラミックコンデンサには大容量化、小型化が求められている。それを実現するためには、積層セラミックコンデンサに用いられるセラミックグリーンシートや導電ペーストを改良することが考えられる。
【０００７】
セラミックグリーンシート用のセラミックスラリーには、無機物としてセラミック粉末を分散させたものが用いられる。そのようなセラミック粉末として、０．５μｍ以下の微細な粒子径のものが用いられるようになってきており、このような微細な粒子径のセラミック粉末を用いると、セラミックスラリーにおけるセラミック粉末の充填密度や、セラミック粉末の総表面積が増加する。そのため、バインダー樹脂の必要量が増加し、これに伴って、セラミックスラリーの粘度も増大することから、基材への塗工が困難となったり、セラミック粉末自体の分散不良が発生したりすることがあった。分散後のセラミックスラリーの保存安定性は、セラミックスラリー中のセラミック粒子同士の凝集を防ぐために重要である。
【０００８】
加えて、積層セラミックコンデンサを小型化する場合には、積層セラミックコンデンサ中の誘電体層も非常に薄くなる。誘電体層の下には、導電ペーストを印刷し乾燥させた乾燥膜が内部電極として構成されているが、この内部電極の表面にセラミック粉末の再凝集に伴う凹凸が生じると、積層セラミックコンデンサ製造時の積層工程から圧着工程において、内部電極表面の凸部がその上に積層された誘電体層を突き抜いてしまい、内部電極のショート不良が発生しやすくなる。
【０００９】
したがって、内部電極の表面は、凹凸のない平滑状に形成されることが必要であり、この平滑性は、内部電極の作製に用いる導電粉末や、セラミックスラリー中のセラミック粉末の分散性や粒径の均一性に非常に大きく影響を受けるといえる。分散性の悪い粉末は、凝集体を形成するために内部電極の表面に凹凸が形成されやすく、内部電極の平滑性を悪化させる。よって、平均粒径の小さい導電粉末やセラミック粉末を用いたとしても、それらの分散性が悪い場合、あるいは粗大粒子を含んでいる場合には、小型化された積層セラミックコンデンサにおいては、内部電極のショート不良が発生しやすくなるという問題を生じ易いと言える。
【００１０】
このように、セラミック粉末の微粒子化による積層セラミックコンデンサの小型化には限界があるため、コンデンサを大容量化したり、コンデンサの容量を保って小型化したりするためには、セラミックグリーンシートの薄層化や、セラミックグリーンシートの多層化が求められる。
【００１１】
ただし、セラミックグリーンシートを薄膜化するためには、セラミックグリーンシート作製時の諸工程における引張りや曲げ等の応力に耐え得るように、バインダー樹脂として重合度の高いものを用いることが必要となる。しかしながら、重合度の高いバインダー樹脂を用いると、セラミックスラリーの粘度が増大し、基材への塗工性やセラミック粉末の分散性が悪化してしまう。
【００１２】
例えば、特許文献１では、重合度が１２００を超え２４００以下、アセチル基の割合が８モル％以上２０モル％未満、アセタール化度が５５〜７０モル％であるポリビニルアセタール樹脂等を含有するセラミックグリーンシート用スラリー組成物であって、調製作業性が良好で、塗工性に優れるセラミックグリーンシート用スラリー組成物が開示されている。しかしながら、このようなセラミックグリーンシート用スラリー組成物を用いて、近年求められているような膜厚が２μｍ以下のセラミックグリーンシートを作製すると、セラミックグリーンシートの強度が不充分なものとなり、支持体からの剥離時にセラミックグリーンシートが破損するという問題があった。
【００１３】
このような問題点を解決するために、特許文献２では、重合度が２４００を超え４５００以下、ビニルエステル単位量が１〜２０モル％、アセタール化度が５５〜８０モル％であるポリビニルアセタール樹脂、セラミック粉末、及び、有機溶剤を含有するセラミックグリーンシート用スラリー組成物を用いている。しかしながら、このようなセラミックグリーンシート用スラリー組成物によって、超薄層のセラミックグリーンシートを作製した場合、その膜厚が２μｍ以下になると、シートアタック現象が起こりやすいという問題が生じることがある。
【００１４】
ここで、シートアタック現象とは、セラミックグリーンシート上に内部電極層となる導電ペーストを印刷した際に、導電ペースト中の有機溶剤により、セラミックグリーンシートに含有されているバインダー樹脂が溶解して、セラミックグリーンシートに破れなどの欠陥が生じる現象をいう。このシートアタック現象が発生すると、積層セラミックコンデンサの電気性能や信頼性が低下し、歩留まりが著しく低下してしまう。
【００１５】
また、特許文献３には、分散剤を添加しなくても優れた分散性を実現できるスラリー組成物が記載されている。しかしながら、このようなスラリーは、乾燥中に無機粒子同士の凝集が起こり、均一なシートが得られず、焼結体の電気特性へ悪影響を及ぼす事があるという問題があった。
【００１６】
このように特許文献１、特許文献２および特許文献３においては、セラミックスラリーの保存安定性にすぐれ、かつセラミックグリーンシート作製時の塗工性に優れ、塗工後の乾燥中に無機粒子が凝集することなく、充分な機械的強度を有し、さらに導電ペースト中の有機溶剤に溶解されにくいという性質を兼ね備えたポリビニルアセタール樹脂は開示されていない。
【００１７】
一方、積層セラミックコンデンサの小型化のためには、セラミックグリーンシートの改良の他に、導電ペーストの改良が考えられることは、前述のとおりである。積層セラミックコンデンサの内部電極を形成するために用いる導電ペーストとしては、例えば、電極を構成するパラジウムやニッケル等の金属材料と、塗布するセラミックグリーンシート表面に適合する有機溶剤と、エチルセルロース等のバインダー樹脂とを含有するものが用いられている。
【００１８】
しかしながら、極めて薄膜化が進んだ積層セラミックコンデンサを製造するために、従来のエチルセルロースをバインダー樹脂とした導電ペーストと、ポリビニルアセタール樹脂をバインダー樹脂として用いたセラミックグリーンシートを用いた場合、両者の接着性が劣るため、いわゆるデラミネーションと呼ばれる層間剥離が発生しやすかった。また、エチルセルロース自体の熱分解性が低いため、上記積層体を脱脂処理した場合、焼成後にカーボン成分が残留し、電気特性を損なうといった問題点もあった。
【００１９】
上記のようなデラミネーションの問題を解決するため、セラミックグリーンシートとの接着性に優れるポリビニルアセタール樹脂を、導電ペーストのバインダー樹脂として用いる方法が検討されている。しかしながら、ポリビニルアセタール樹脂をバインダー樹脂とした導電ペーストでは、スクリーン印刷により導電ペーストをセラミックグリーンシートに印刷しようとしても、導電ペーストの糸引きや目詰まりといった問題を生じやすく、結果的に版離れが悪くなったり、導電ペーストの厚さにばらつきが生じたりして、内部電極のパターンを鮮明に描画できずに、積層セラミックコンデンサの生産歩留まりを低下させるといった問題が新たに生じていた。
【００２０】
例えば、特許文献４には、（メタ）アクリル酸エステル類を主成分とする重合性モノマーを、ポリビニルアセタール樹脂が分散されてなる水性媒体に添加して前記ポリビニルアセタール樹脂中に浸透させた後、重合させることにより得られるポリビニルアセタール・（メタ）アクリル酸エステル複合樹脂を含有することを特徴とする導電ペースト用バインダー樹脂が記載されている。しかしながら、このような導電ペーストは、保存安定性が不十分であり、導電ペーストを長時間放置しておくと、導電ペースト中の固形成分が沈降してしまい、導電ペーストの性能が不可逆的に損なわれるという問題があった。また、得られる積層セラミックコンデンサ焼結体中の炭素残渣の量が多く、積層セラミックコンデンサの性能が不十分になるという問題もあった。
【００２１】
特許文献５には、セラミックグリーンシートとの接着性に優れ、デラミネーションが発生せず、熱分解性に優れ、しかもスクリーン印刷性にも優れるとともに、シートアタックが発生することのない導電ペーストが記載されている。しかしながら、導電ペーストを塗工後、乾燥中に無機粒子同士の凝集が起こってしまい、均一な内部電極が得られずに、積層セラミックコンデンサ焼結体の電気特性へ悪影響を及ぼす事があるという問題があった。
【００２２】
特許文献６には、スクリーン印刷性を向上させ、デラミネーションの発生を防止するために、カルボキシル変性ポリビニルアセタールとアミノ変性ポリビニルアセタールとを含有する樹脂組成物を用いることが記載されている。しかしながら、スラリー中に酸成分を有する樹脂、塩基成分を有する樹脂が混在することから、無機分散液の保存安定性が必ずしも十分ではないという問題があった。さらに、カルボキシル変性ポリビニルアセタールの中和工程において金属塩が残留してしまう場合、積層セラミックコンデンサの電気特性が低下したり、酸による洗浄工程においてカルボン酸由来のプロトンが遊離した場合、樹脂自体の保存安定性が低下して未溶解分の増加が起こったりと、積層セラミックコンデンサの品質を十分に向上させることができないという問題もあった。
【００２３】
他方、積層セラミックコンデンサの製造には、ポリビニルアセタールのようなビニルアセタール系重合体が、バインダーとしても用いられることは上述した通りである。ビニルアセタール系重合体の溶融又は溶解時の取扱い性を向上させるための方法としては、原料のビニルアルコール系共重合体を低重合度化することによって、ビニルアセタール系重合体を低粘度化する方法が一般的に用いられる。しかし、ビニルアルコール系共重合体の低重合度化に伴って、ビニルアセタール系重合体の強度等の力学物性が低下することになるため、そのような低重合度のビニルアセタール系重合体が使用できる用途は、一部の用途に限定されている。
【００２４】
このような中、ビニルアセタール系重合体の強度等の力学物性やその他の諸物性を向上させることを目的として、ビニルアセタール系重合体の分子内に二重結合を導入し、分子内架橋を行うことが提案されている。例えば、分子内にイソシアナート基やグリシジル基などの水酸基と反応可能な官能基とエチレン性二重結合を有する化合物を、ポリビニルアセタールの残存水酸基と反応させることで、ビニルアセタール系重合体の分子内に二重結合を導入し、架橋させることが開示されている（例えば、特許文献７及び８参照）。特に、特許文献８では、分子内にエポキシ基とエチレン性二重結合を有する所定の化合物と、ポリビニルアセタールを反応させることで、ポリビニルアセタールの分子量をほとんど変化させずに、低粘度化できることが記載されている。しかしながら、スラリーの分散性、安定性まで改善されているとは言えない。
【００２５】
また、ビニルアセタール系重合体の分子内に二重結合を導入し、架橋させるためのその他の方法としては、アルデヒド基やアセタール基などの官能基とエチレン性二重結合を有する化合物を用いてポリビニルアセタールとアセタール化反応させ、ビニルアセタール系重合体の分子内に二重結合を導入することが開示されている（例えば、特許文献９参照）。特許文献９では、得られたビニルアセタール系重合体を含む架橋性セラミックグリーンシート用組成物が、通常のポリビニルアセタールと同程度の粘度で作業性に優れ、且つ、得られるセラミックグリーンシートが架橋により高強度化されることが記載されている。
【００２６】
しかし、特許文献７〜９に記載された方法では、ビニルアセタール系重合体の強度等の力学物性を維持したまま、十分に低粘度化できているとはいえず、セラミックスラリーにおけるセラミック粉末の分散性、セラミックグリーンシートの膜厚の均一性等まで改善されているとは言えない。また、通常のポリビニルアセタールの製造方法に比べ、ポリビニルアセタールの分子内にエチレン性二重結合を導入するための反応工程が増えてしまうなど、製造コストが大幅に上がる場合があるという問題があった。
【先行技術文献】
【特許文献】
【００２７】
【特許文献１】特開２００１−０８９２４５号公報
【特許文献２】特開２００６−０８９３５４号公報
【特許文献３】特開２０１１−０２６３７１号公報
【特許文献４】特開２００７−１１５８２７号公報
【特許文献５】特開２００５−２９８７９３号公報
【特許文献６】特開２０１２−１０２２７０号公報
【特許文献７】特開２００７−１１５８２７号公報
【特許文献８】特表２００９−５２０８５６号公報
【特許文献９】特開２００９−１０８３０５号公報
【発明の概要】
【発明が解決しようとする課題】
【００２８】
本発明は、側鎖にエチレン性二重結合が導入されたビニルアセタール系重合体をスラリーの有機バインダーとして用いることにより、スラリー中の無機粒子の分散性に優れ、スラリーの保存安定性にも優れる樹脂組成物を提供することを目的とする。また、そのような樹脂組成物によって、平滑性、強度、印刷特性、接着性等に優れる、セラミックスラリー、導電ペースト、ガラスペースト等の無機ペースト、並びにそれらの成形物を提供することを目的とする。
【課題を解決するための手段】
【００２９】
本発明は、有機バインダーおよび無機粒子を含有する樹脂組成物であって、有機バインダーが、２つ以上のエチレン性二重結合を有する多官能単量体とビニルエステル単量体との共重合体をけん化して得られるビニルアルコール系共重合体をアセタール化して得られる、アセタール化度が４５〜８０モル％のビニルアセタール系重合体であり、前記ビニルアルコール系共重合体が側鎖にエチレン性二重結合を含有し、前記ビニルアルコール系共重合体のビニルアルコール単位とビニルエステル単位とその他の単量体単位の合計モル数に対する多官能単量体由来のエチレン性二重結合のモル数の比が０．０５／１００〜２／１００である、樹脂組成物に関する。
【００３０】
本発明は、有機バインダーおよび無機粒子を含有する樹脂組成物であって、有機バインダーが、アセタール化度が４５〜８５モル％であり、側鎖にエチレン性二重結合を含有し、分子中のビニルアルコール単位のモル数をＸａとし、ビニルエステル単位のモル数をＸｂとし、化学式（イ）：
【化１】
0006437270.tif 000002
（式中、Ｒ１は、水素原子又は炭化水素基であり、該炭化水素基の水素原子は、他の原子又は官能基で置換されていてもよい。また、炭素原子に結合した水素原子も、他の原子又は官能基で置換されていてもよい。）で表される構造単位のモル数をＸｃとし、その他の単量体単位のモル数をＸｄとした場合に、Ｘａ＋Ｘｂ＋２Ｘｃ＋Ｘｄの合計モル数に対するエチレン性二重結合のモル数の比が０．０５／１００〜２／１００のビニルアセタール系重合体である、樹脂組成物とすることもできる。
【００３１】
本発明は、さらに、ビニルアセタール系重合体が、ビニルエーテル基を含有する重合体であることが好ましい。
【００３２】
本発明は、さらに、ビニルアセタール系重合体が、アリル基を含有する重合体であることが好ましい。
【００３３】
上記樹脂組成物は、さらに有機溶剤を含有することが好ましい。
【００３４】
本発明は、さらに、無機粒子がセラミック粉末であることが好ましい。
【００３５】
本発明は、さらに、無機粒子が導電粉末であることが好ましい。
【００３６】
本発明は、上記の樹脂組成物を用いて得られるフィルムに関する。
【００３７】
本発明は、上記の樹脂組成物を用いて得られるセラミックグリーンシートに関する。
【００３８】
本発明は、上記の樹脂組成物を含む層を少なくとも一層有する積層体に関する。
【発明の効果】
【００３９】
本発明により、スラリー中の無機粒子の分散性に優れ、スラリーの保存安定性にも優れる樹脂組成物を提供することができる。また、そのような樹脂組成物によって、平滑性、強度、印刷特性、接着性等に優れる、セラミックスラリー、導電ペースト、ガラスペースト等の無機ペースト、並びにそれらの成形物を提供することができる。
【発明を実施するための形態】
【００４０】
本発明では、ビニルエステル系単量体と２つ以上のエチレン性二重結合を有する多官能単量体（以下、単に多官能単量体という場合がある）との共重合体をけん化して得られるビニルアルコール系共重合体をアセタール化して得られるビニルアセタール系重合体が用いられる。ビニルアルコール系共重合体をアセタール化して、ビニルアセタール系重合体を得るには、ビニルアルコール系共重合体は水溶性であることが好ましい。したがって、本発明のビニルアセタール系重合体は、好ましくはその側鎖にエチレン性二重結合を含有しながらも水溶性であるビニルアルコール系共重合体をアセタール化して得られる。ここで、側鎖におけるエチレン性二重結合とは、ビニルアルコール系重合体に共重合された多官能単量体中の未反応のエチレン性二重結合を指す。
【００４１】
ビニルエステル系単量体としては、例えば、ギ酸ビニル、酢酸ビニル、プロピオン酸ビニル、酪酸ビニル、イソ酪酸ビニル、ピバリン酸ビニル、バーサチック酸ビニル、カプロン酸ビニル、カプリル酸ビニル、ラウリル酸ビニル、パルミチン酸ビニル、ステアリン酸ビニル、安息香酸ビニルなどが挙げられる。その中でも、酢酸ビニルが製造の容易さという観点から好ましい。
【００４２】
分子中にエチレン性二重結合を２つ以上含有する多官能単量体を、ビニルエステル系単量体とともに重合させる場合には、多官能単量体中の複数のエチレン性二重結合が反応することが避けられない。そして、この場合、当該多官能単量体単位が架橋点になるので、得られる重合体が架橋されて、溶媒に対して不溶性のものになってしまうことが多かった。しかしながら、本発明者らが検討を重ねた結果、多数の分岐構造を重合体において形成させるのに必要な量のエチレン性二重結合が含有されながらも、重合体内の架橋が適度に抑制された、水溶性のビニルアルコール系共重合体を合成することができた。以下、当該ビニルアルコール系共重合体について詳細に説明する。
【００４３】
本発明で用いられる多官能単量体は、分子中にエチレン性二重結合を２つ以上含有するものであれば、その種類は特に限定されない。しかしながら、過剰な架橋反応が進行することによってビニルアルコール系共重合体の水溶性が阻害されることがなく、多数の分岐構造を重合体において形成させるのに必要な量の二重結合を導入できるものであることが好ましい。ビニルエステル系単量体に対する多官能単量体の配合割合、重合温度、単量体濃度、重合率、重合度など、様々な要因を考慮しながら、適切な反応性を有する多官能単量体を選択する必要がある。過剰な架橋反応を抑制する観点からは、多官能単量体に含まれるエチレン性二重結合の数は、２〜４であることが好ましく、２つであることがより好ましい。以下で例示する多官能単量体は、単独で、あるいは２種以上を用いることができる。
【００４４】
多官能単量体としては、ビニルエーテル基を含有する単量体が好適である。ビニルエーテル基を含有する単量体としては、ジビニルエーテル化合物が挙げられ、例えば、エタンジオールジビニルエーテル、プロパンジオールジビニルエーテル、ブタンジオールジビニルエーテル（例えば、１，４−ブタンジオールジビニルエーテル）、エチレングリコールジビニルエーテル、ジエチレングリコールジビニルエーテル、トリエチレングリコールジビニルエーテル、ポリエチレングリコールジビニルエーテル、プロピレングリコールジビニルエーテル、ポリプロピレングリコールジビニルエーテル、テトラエチレングリコールジビニルエーテルなどが挙げられる。ビニルエーテル基を含有する単量体、特に、１，４−ブタンジオールジビニルエーテル、トリエチレングリコールジビニルエーテルは、ビニルアルコール系共重合体の重合度や二重結合の含有量の制御が容易であり、より好適に用いられる。
【００４５】
また、多官能単量体としては、アリル基を含有する単量体も好適である。アリル基を含有する単量体としては、ペンタジエン、ヘキサジエン、ヘプタジエン、オクタジエン、ノナジエン、デカジエン（例えば、１，９−デカジエン）等のジエン化合物、グリセリンジアリルエーテル、ジエチレングリコールジアリルエーテル、エチレングリコールジアリルエーテル、トリエチレングリコールジアリルエーテル、ポリエチレングリコールジアリルエーテル、トリメチロールプロパンジアリルエーテル、ペンタエリスリトールジアリルエーテルなどのジアリルエーテル化合物、グリセリントリアリルエーテル、トリメチロールプロパントリアリルエーテル、ペンタエリスリトールトリアリルエーテルなどのトリアリルエーテル化合物、ペンタエリスリトールテトラアリルエーテルなどのテトラアリルエーテル化合物のようなアリルエーテル基を含有する単量体；フタル酸ジアリル、マレイン酸ジアリル、イタコン酸ジアリル、テレフタル酸ジアリル、アジピン酸ジアリルなどカルボン酸ジアリルのようなアリルエステル基を含有する単量体；ジアリルアミン、ジアリルメチルアミンなどのジアリルアミン化合物、トリアリルアミンなどのアリルアミノ基を含有する単量体；ジアリルジメチルアンモニウムクロライドなどジアリルアンモニウム塩のようなアリルアンモニウム基を含有する単量体；イソシアヌル酸トリアリル；１，３−ジアリル尿素；リン酸トリアリル；ジアリルジスルフィドなどが例示される。アリルエーテル基を含有する単量体、特に、１，９−デカジエン、ポリエチレングリコールジアリルエーテル、ペンタエリスリトールジアリルエーテルは、ビニルアルコール系共重合体の重合度や二重結合の含有量の制御が容易であり、より好適に用いられる。
【００４６】
さらに、上述した多官能単量体の他に、エチレングリコールジ（メタ）アクリレート、ジエチレングリコールジ（メタ）アクリレート、トリエチレングリコールジ（メタ）アクリレート、ポリエチレングリコールジ（メタ）アクリレート、プロピレングリコールジ（メタ）アクリレート、ポリプロピレングリコールジ（メタ）アクリレート、グリセリンジ（メタ）アクリレート、グリセリントリ（メタ）アクリレート、ペンタエリスリトールトリ（メタ）アクリレート、トリメチロールプロパントリ（メタ）アクリレート、ジトリメチロールプロパンテトラ（メタ）アクリレート、ペンタエリスリトールテトラ（メタ）アクリレート、ジペンタエリスリトールヘキサ（メタ）アクリレート、イソシアヌル酸トリ（メタ）アクリレートなどの（メタ）アクリル酸を有する単量体；Ｎ，Ｎ’−メチレンビス（メタ）アクリルアミド、Ｎ，Ｎ’−エチレンビス（メタ）アクリルアミドなどの（メタ）アクリルアミドを有する単量体、ジビニルベンゼン、トリビニルベンゼンなども好適な多官能単量体として挙げることができる。
【００４７】
本発明で用いられるビニルアルコール系共重合体は、例えば、ビニルエステル系単量体と多官能単量体とを共重合させてビニルエステル系共重合体を得てから、ビニルエステル系共重合体をけん化することにより製造することができる。この製造方法によれば、多官能単量体由来の成分が分子鎖中に均一に分布したビニルアルコール系共重合体が得られる。
【００４８】
上記製造方法において、ビニルエステル系単量体に対する上記多官能単量体のモル比（ｐ）を０．１／１００〜５／１００として共重合させることが好ましい。モル比（ｐ）が０．１／１００未満であると、ビニルアルコール系共重合体の側鎖にエチレン性二重結合が導入され難くなるおそれがある。モル比（ｐ）は０．１５／１００以上であることがより好ましく、０．２／１００以上であることがさらに好ましい。一方、モル比（ｐ）が５／１００を超えると、ビニルエステル系共重合体の重合度を制御するのが困難になるおそれがある。また、当該ビニルエステル系共重合体をけん化して得られたビニルアルコール系共重合体が水に溶解しないおそれがある。モル比（ｐ）は３／１００以下であることがより好ましく、２／１００以下であることがさらに好ましい。
【００４９】
ビニルエステル系単量体と多官能単量体との重合方法としては、塊状重合法、溶液重合法、懸濁重合法、乳化重合法など任意の重合方法を採用することができる。また、共重合は、無溶媒またはアルコール系溶媒の存在下で行うことができる。その中でも、無溶媒の塊状重合法およびアルコール系溶媒を用いた溶液重合法が好適に採用される。アルコール系溶媒は特に限定されないが、例えば、メタノール、エタノール、プロパノールなどを単独で、あるいは２種以上混合して用いることができる。共重合の方式は特に限定されず、回分重合、半回分重合、連続重合、半連続重合のいずれでもよい。
【００５０】
ビニルエステル系単量体と多官能単量体とを共重合する際の温度（共重合温度）は特に限定されない。共重合温度は、０〜２００℃が好ましく、３０〜１４０℃がより好ましい。共重合温度が０℃より低い場合、十分な重合速度が得られないことがある。共重合温度が２００℃より高い場合、使用するビニルエステル系単量体や多官能単量体の分解が懸念される。
【００５１】
共重合温度の制御方法は特に限定されない。共重合温度の制御方法としては、例えば、重合速度の制御により、重合により生成する熱と、重合容器表面からの放熱とのバランスをとる方法が挙げられる。また、適当な熱媒を用いた外部ジャケットにより制御する方法も挙げられる。安全性の面からは、後者の方法が好ましい。
【００５２】
ビニルエステル系単量体と多官能単量体とを共重合する際に使用される重合開始剤は、重合方法に応じて、公知の開始剤（例えば、アゾ系開始剤、過酸化物系開始剤、レドックス系開始剤など）から選択すればよい。アゾ系開始剤としては、例えば、２，２’−アゾビスイソブチロニトリル、２，２’−アゾビス（２，４−ジメチルバレロニトリル）、２，２’−アゾビス（４−メトキシ−２，４−ジメチルバレロニトリル）などが挙げられる。過酸化物系開始剤としては、例えば、ジイソプロピルパーオキシジカーボネート、ジ−２−エチルヘキシルパーオキシジカーボネート、ジエトキシエチルパーオキシジカーボネートなどのパーカーボネート化合物；ｔ−ブチルパーオキシネオデカネート、α−クミルパーオキシネオデカネート、ｔ−ブチルパーオキシデカネートなどのパーエステル化合物；アセチルシクロヘキシルスルホニルパーオキシド；２，４，４−トリメチルペンチル−２−パーオキシフェノキシアセテートなどが挙げられる。これらの開始剤に、過硫酸カリウム、過硫酸アンモニウム、過酸化水素などを組み合わせて開始剤としてもよい。レドックス系開始剤としては、例えば、上記過酸化物と、亜硫酸水素ナトリウム、炭酸水素ナトリウム、酒石酸、Ｌ−アスコルビン酸、ロンガリットなどの還元剤とを組み合わせた開始剤が挙げられる。共重合を高温で行った場合に、ビニルエステル系単量体の分解に起因する着色が見られることがある。その場合、着色の防止を目的として、酒石酸のような酸化防止剤を、ビニルエステル系単量体に対して１〜１００ｐｐｍ程度、重合系に添加することはなんら差し支えない。
【００５３】
ビニルエステル系単量体と多官能単量体との共重合に際して、本発明の主旨を損なわない範囲で、他の単量体を共重合してもよい。当該他の単量体としては例えば、エチレン、プロピレンなどのα−オレフィン類；（メタ）アクリル酸およびその塩；（メタ）アクリル酸メチル、（メタ）アクリル酸エチル、（メタ）アクリル酸ｎ−プロピル、（メタ）アクリル酸ｉ−プロピル、（メタ）アクリル酸ｎ−ブチル、（メタ）アクリル酸ｉ−ブチル、（メタ）アクリル酸ｔ−ブチル、（メタ）アクリル酸２−エチルヘキシル、（メタ）アクリル酸ドデシル、（メタ）アクリル酸オクタデシルなどの（メタ）アクリル酸エステル類；（メタ）アクリルアミド；Ｎ−メチル（メタ）アクリルアミド、Ｎ−エチル（メタ）アクリルアミド、Ｎ，Ｎ−ジメチル（メタ）アクリルアミド、ジアセトン（メタ）アクリルアミド、（メタ）アクリルアミドプロパンスルホン酸およびその塩、（メタ）アクリルアミドプロピルジメチルアミンおよびその塩またはその４級塩、Ｎ−メチロール（メタ）アクリルアミドおよびその誘導体などの（メタ）アクリルアミド誘導体；メチルビニルエーテル、エチルビニルエーテル、ｎ−プロピルビニルエーテル、ｉ−プロピルビニルエーテル、ｎ−ブチルビニルエーテル、ｉ−ブチルビニルエーテル、ｔ−ブチルビニルエーテル、ドデシルビニルエーテル、ステアリルビニルエーテルなどのビニルエーテル類；アクリロニトリル、メタクリロニトリルなどのニトリル類；塩化ビニル、フッ化ビニルなどのハロゲン化ビニル類；塩化ビニリデン、フッ化ビニリデンなどのハロゲン化ビニリデン類；酢酸アリル、塩化アリルなどのアリル化合物；マレイン酸、イタコン酸、フマル酸などの不飽和ジカルボン酸およびその塩またはそのエステル；ビニルトリメトキシシランなどのビニルシリル化合物；酢酸イソプロペニルなどが挙げられる。このような他の単量体の共重合量は、通常５モル％以下である。
【００５４】
ビニルエステル系単量体と多官能単量体との共重合は、得られる共重合体の重合度を調節することなどを目的として、本発明の主旨を損なわない範囲で、連鎖移動剤の存在下で行ってもよい。連鎖移動剤としては、例えば、アセトアルデヒド、プロピオンアルデヒドなどのアルデヒド類；アセトン、メチルエチルケトンなどのケトン類；２−ヒドロキシエタンチオールなどのメルカプタン類；トリクロロエチレン、パークロロエチレンなどのハロゲン化炭化水素類などが挙げられる。なかでもアルデヒド類およびケトン類が好適に用いられる。連鎖移動剤の添加量は、添加する連鎖移動剤の連鎖移動定数、および目的とするビニルアルコール系共重合体の重合度に応じて決定すればよいが、一般に、ビニルエステル系単量体に対して０．１〜１０質量％程度が望ましい。
【００５５】
また、ビニルエステル系単量体の重合率は２０〜９０％であることが好ましい。ビニルエステル系単量体の重合率が２０％未満であると単位時間当たりに製造できるビニルエステル系共重合体の量が減少することによる生産効率の低下のおそれがあるとともに、ビニルエステル系単量体を回収するためのコストが増加するおそれがある。生産効率とコストの観点から、ビニルエステル系単量体の重合率は３０％以上であることがより好ましく、４０％以上であることがさらに好ましい。一方、ビニルエステル系単量体の重合率が９０％を超えると、架橋反応が過剰に進行して、得られるビニルアルコール系共重合体の水溶性が低下するおそれがある。架橋反応の抑制の観点から、ビニルエステル系単量体の重合率は８０％以下であることがより好ましく、７０％以下であることがさらに好ましい。なお、重合率は、得られた重合体溶液を１２０℃で２時間真空乾燥して、重合体の固形分を算出することによって求めることができる。
【００５６】
ビニルエステル系単量体と多官能単量体とを共重合することによって得られたビニルエステル系共重合体のけん化方法は特に限定されず、公知のけん化方法を採用できる。例えば、水酸化ナトリウム、水酸化カリウム、ナトリウムメトキシドなどの塩基性触媒やｐ−トルエンスルホン酸などの酸性触媒を用いた、加アルコール分解反応または加水分解反応が挙げられる。この反応に使用しうる溶媒としては、例えば、メタノール、エタノールなどのアルコール類；酢酸メチル、酢酸エチルなどのエステル類；アセトンメチルエチルケトンなどのケトン類：ベンゼン、トルエンなどの芳香族炭化水素などが挙げられる。これらの溶媒は単独で、または２種以上を組み合わせて用いることができる。なかでも、メタノールまたはメタノール／酢酸メチル混合溶液を溶媒とし、水酸化ナトリウムを触媒としてけん化することが簡便であり好ましい。
【００５７】
本発明で用いられるビニルアルコール系共重合体のけん化度は６０〜９９．９モル％が好ましい。けん化度が６０モル％未満では、ビニルアルコール系共重合体が水に不溶となる場合がある。けん化度は６５モル％以上であることがより好ましい。一方、けん化度が９９．９モル％を超えると、工業的製造が難しいだけでなく、ビニルアルコール系共重合体水溶液の粘度安定性が悪くなり、取り扱いが困難な場合がある。けん化度は９９．５モル％以下であることがより好ましい。
【００５８】
けん化度は、ＪＩＳ  Ｋ６７２６に記載されているけん化度の測定方法により測定することができる。このとき、ビニルアルコール単位、ビニルエステル系単量体単位及びエチレン性二重結合を含む単量体単位以外の単位は、仮にビニルアルコール系共重合体に含まれていたとしても少量であるので、これらの単位を無視して、けん化度の算定を行う。
【００５９】
本発明で用いられるビニルアルコール系共重合体の粘度平均重合度Ｐηは１００〜８０００が好ましい。粘度平均重合度Ｐηが１００未満では、ビニルアルコール系共重合体の工業的生産が難しくなるおそれがある。粘度平均重合度Ｐηは２００以上であることがより好ましい。一方、粘度平均重合度Ｐηが８０００を超えると、ビニルアルコール系共重合体の工業的生産が難しいだけでなく、ビニルアルコール系共重合体水溶液の粘度が非常に高くなり、その取り扱いが困難になる場合がある。ビニルアルコール系共重合体の粘度平均重合度Ｐηは５０００以下であることがより好ましく、２５００以下であることがさらに好ましい。また、通常、ビニルアルコール系共重合体の粘度平均重合度と、それを原料として得られるアセタール系共重合体の粘度平均重合度は一致する。本発明の樹脂組成物をセラミックスラリーとして用いる場合には、セラミックグリーンシートの平滑性、強度、印刷特性等を良好なものとする観点から、ビニルアルコール系共重合体の粘度平均重合度Ｐηは１０００〜４０００が好ましく、１５００〜２５００がより好ましい。また、本発明の樹脂組成物を導電ペーストとして用いる場合には、求められる性能にもよるが、ビニルアルコール系共重合体の粘度平均重合度Ｐηは、一般に２５０〜５０００が好ましい。
【００６０】
粘度平均重合度Ｐηは、ＪＩＳ  Ｋ６７２６に準じて測定することができる。具体的には、ビニルアルコール系共重合体を再度けん化して、残存するカルボン酸残基を完全にけん化する。再けん化したビニルアルコール系共重合体を精製し、乾燥させた後、乾燥させた試料１ｇを水１００ｍｌに加えて加熱溶解し、３０℃まで冷却する。得られた水溶液を粘度計に量り採り、３０℃の水中における極限粘度［η］（単位：Ｌ／ｇ）を測定し、測定した極限粘度［η］から以下の式（１）により算出できる。
【数１】
0006437270.tif 000003
【００６１】
本発明で用いられるビニルアルコール系共重合体のサイズ排除クロマトグラフィーから求められる重量平均分子量Ｍｗと数平均分子量Ｍｎの比Ｍｗ／Ｍｎは、２〜５が好ましく、２〜４がより好ましい。Ｍｗ／Ｍｎが２未満では工業的生産が難しくなるおそれがある。また、Ｍｗ／Ｍｎが５を越える場合は、ビニルアセタール系重合体を製造する際に、アセタール化反応速度が低下する傾向にある。
【００６２】
本発明で用いられるビニルアルコール系共重合体は、その側鎖にエチレン性二重結合を含有する。また、そのビニルアルコール系共重合体は、水溶性であることが好ましい。
【００６３】
本発明においては、ビニルアルコール系共重合体のビニルアルコール単位とビニルエステル単位とその他の単量体単位の合計モル数に対する多官能単量体由来のエチレン性二重結合のモル比（ｄ）が、０．０５／１００〜２／１００である。モル比（ｄ）が０．０５／１００未満であると、得られるビニルアセタール系重合体の強度等の力学物性が十分でなくなる。一方、モル比（ｄ）が２／１００を超えると、ビニルエステル系共重合体の重合度の制御が非常に困難になって、得られるビニルアルコール系共重合体が水に不溶になり、アセタール化が困難になり易い。モル比（ｄ）は０．０７／１００以上であることが好ましく、０．１／１００以上であることがより好ましい。また、モル比（ｄ）は１．５／１００以下であることが好ましく、１／１００以下であることがより好ましい。
【００６４】
また、本発明においては、ビニルアセタール系重合体中のビニルアルコール単位のモル数をＸａとし、ビニルエステル単位のモル数をＸｂとし、化学式（イ）：
【化２】
0006437270.tif 000004
（式中、Ｒ１は、水素原子又は炭化水素基であり、該炭化水素基の水素原子は、他の原子又は官能基で置換されていてもよい。また、炭素原子に結合した水素原子も、他の原子又は官能基で置換されていてもよい。）で表される構造単位のモル数をＸｃとし、その他の単量体単位のモル数をＸｄとした場合に、Ｘａ＋Ｘｂ＋２Ｘｃ＋Ｘｄの合計モル数に対する、側鎖のエチレン性二重結合のモル比（ｄ’）が０．０５／１００〜２／１００である。モル比（ｄ’）が０．０５／１００未満であると、得られるビニルアセタール系重合体の強度等の力学物性が十分でなくなる。一方、モル比（ｄ’）が２／１００を超えると、ビニルエステル系共重合体の重合度の制御が非常に困難になって、得られるビニルアルコール系共重合体が水に不溶になり、アセタール化が困難になり易い。モル比（ｄ’）は０．０７／１００以上であることが好ましく、０．１／１００以上であることがより好ましい。また、モル比（ｄ’）は１．５／１００以下であることが好ましく、１／１００以下であることがより好ましい。
【００６５】
なお、側鎖の二重結合の数と多官能単量体単位由来のエチレン性二重結合の数は実質的に一致する。また、ビニルアルコール系共重合体におけるエチレン性二重結合の数とビニルアセタール系重合体におけるエチレン性二重結合の数は、アルデヒド中にエチレン性二重結合がなければ、アセタール化の前後で原則として変化しないため、モル比（ｄ）とモル比（ｄ’）が表す意味は実質的に同義であると考えてよい。
【００６６】
本発明で用いられるビニルアルコール系共重合体は、その側鎖にビニルエーテル基を含有することが好ましい。また、ビニルアルコール系共重合体が、アリル基またはアリルエーテル基を含有することも好ましい。これらの構造は、ビニルエステル系単量体に含まれるビニルエステル基よりも適度に反応性が低いので、架橋反応を抑制しながら二重結合の一方だけが反応する単量体の割合を多くすることができる。これによって、二重結合の含有量が制御された水溶性のビニルアルコール系共重合体を得ることができる。また、このようなビニルアルコール系共重合体は、多数の分岐構造を重合体において形成させるのに必要な量の二重結合を有していながらも水溶性を有するので、ビニルアセタール系重合体を工業的な規模で経済的に安定に製造する点で好ましい。
【００６７】
ビニルアルコール系重合体のエチレン性二重結合の導入量（モル比（ｄ））は、ビニルアルコール系共重合体の重水又は重ジメチルスルホキシド溶媒中での１Ｈ−ＮＭＲスペクトル、または、けん化前のビニルエステル系共重合体の重クロロホルム溶媒中での１Ｈ−ＮＭＲスペクトルから測定する。エチレン性二重結合の導入量は、多官能単量体のビニルエステル系単量体に対する混合比や重合率で制御することができる。また、モル比（ｄ）と（ｄ’）は基本的に一致するが、ビニルアセタール系重合体のエチレン性二重結合の導入量（モル比（ｄ’））は、ビニルアセタール系重合体の重ジメチルスルホキシド溶媒中での１Ｈ−ＮＭＲのスペクトルによっても測定することができる。
【００６８】
ビニルアルコール系共重合体における架橋反応を抑制しつつ、ビニルアルコール系共重合体において多数の分岐構造を形成させるのに必要な量の二重結合を導入し、かつビニルアルコール系共重合体の生産効率も維持する観点から、ビニルアルコール系共重合体のビニルアルコール単位とビニルエステル単位とその他の単量体単位の合計モル数に対するエチレン性二重結合のモル比（ｄ）とビニルエステル系単量体に対する多官能単量体のモル比（ｐ）の比（ｄ／ｐ）が０．２以上であることが好ましく、０．５以上であることがより好ましい。比（ｄ／ｐ）が０．２未満であると、ビニルエステル系単量体と多官能単量体とが架橋した生成物の割合が多くなり、ビニルアルコール系共重合体の水溶性が阻害されるおそれがある。ビニルエステル系単量体に対する多官能単量体の配合割合や重合条件によって比（ｄ／ｐ）を高くすることができるが、生産効率を考慮すれば、比（ｄ／ｐ）は０．８以下であることが好ましい。
【００６９】
ビニルアルコール単位としては、例えば、化学式（ロ）：
【化３】
0006437270.tif 000005
で表される構造単位が挙げられる。なお、炭素原子に結合した水素原子は、ハロゲンなどの他の原子、炭化水素基又は任意の官能基で置換されていてもよい。
【００７０】
ビニルエステル単位としては、例えば、化学式（ハ）：
【化４】
0006437270.tif 000006
で表される構造単位が挙げられる。なお、上記式において、Ｒ２は水素原子または炭素原子を有する、炭素数１〜２０の炭化水素基または芳香族炭化水素基であり、炭素原子に結合した水素原子は、ハロゲンなどの他の原子、炭化水素基又は任意の官能基で置換されていてもよい。
【００７１】
多官能単量体由来の、側鎖にエチレン性二重結合を有する単量体単位としては、例えば、化学式（ニ）：
【化５】
0006437270.tif 000007
で表される構造単位が挙げられる。なお、上記の式においてＲ３〜Ｒ５は、水素原子であってもよく、該水素原子は、ハロゲンなどの他の原子、炭化水素基又は任意の官能基で置換されていてもよく（前記（ロ）（ハ）の構造は除く）、該炭化水素基の水素原子は、他の原子又は官能基で置換されていてもよい。Ｒ６はエチレン性二重結合を有する置換基である。Ｒ６は、炭素数３〜５０の置換基であることが好ましく、炭素数５〜２０の置換基であることがより好ましい。Ｒ６中の任意の炭素原子に結合する水素原子は、他の原子又は官能基で置換されていてもよい。
【００７２】
Ｒ６は、具体的にはビニルエステル単量体と重合するものとして上述した多官能単量体を重合して得られる構造中、エチレン性二重結合を含有する置換基が挙げられる。Ｒ６は、エチレン性二重結合としてビニルエーテル基またはアリル基を有することが好ましい。この場合、上記化学式（ニ）の構造は、上述した好適な多官能単量体である、ビニルエーテル基を含有する単量体またはアリル基を含有する単量体として挙げた単量体が重合された構造となることが好ましく、アリルエーテル基を含有する単量体が重合された構造となることがより好ましい。
【００７３】
なお、その他の単量体単位とは、これらのビニルアルコール単位、ビニルエステル単位、多官能単量体単位以外の単量体単位をいう。
【００７４】
本明細書において、ビニルアルコール系共重合体が水溶性であるとは、温度９０℃の４質量％のビニルアルコール系共重合体の水溶液を調製した場合に、ビニルアルコール系共重合体が水に完全に溶解する場合をいう。
【００７５】
本発明に用いられるビニルアセタール系重合体は、上述のようにして得られたビニルアルコール系共重合体を従来公知の方法に従ってアセタール化することにより得られる。この際のアセタール化度は４５〜８５モル％である。アセタール化度をこの範囲とすることで、ビニルアセタール系重合体は、柔軟で耐水性に優れた皮膜を形成でき、アルコール系溶媒等の広範囲の極性を有する溶媒への溶解性等を向上させることができる。ビニルアセタール系重合体のアセタール化度は、５５モル％以上であることがより好ましく、６０モル％以上であることがさらに好ましい。また、ビニルアセタール系重合体のアセタール化度は、使用する溶剤に対する溶解性に応じて適宜選択することができる。ビニルアセタール系重合体のアセタール化度を調整するには、使用するビニルアルコール系共重合体に対するアルデヒドの添加量、アルデヒドと酸触媒を添加した後の反応時間等を適宜調整すればよい。
【００７６】
ＰＶＡのアセタール化は、例えば次のような反応条件で行うことができるが、これに限定されない。８０〜１００℃に加熱してＰＶＡを水に溶解させた後、１０〜６０分かけて徐々に冷却することにより、ＰＶＡの３〜４０質量％水溶液を得る。温度が−１０〜３０℃まで低下したところで、前記水溶液にアルデヒドおよび酸触媒を添加し、温度を一定に保ちながら、３０〜３００分間アセタール化反応を行う。その際、一定のアセタール化度に達したポリビニルアセタールが析出する。その後反応液を３０〜３００分かけて２５〜８０℃まで昇温し、その温度を１０分〜２４時間保持する（この温度を追い込み時反応温度とする）。次に反応溶液に、必要に応じてアルカリなどの中和剤を添加して酸触媒を中和し、水洗、乾燥することにより、ビニルアセタール系重合体が得られる。
【００７７】
一般的に、このような反応や処理の工程においてビニルアセタール系重合体からなる凝集粒子が生じ、粗粒子を形成しやすい。このような粗粒子が生じた場合には、バッチ間にばらつきが生じるおそれがある。それに対して、上述した所定の方法を用いて製造したＰＶＡを原料とした場合、従来品より粗粒子の生成が抑制される。
【００７８】
アセタール化反応に用いる酸触媒としては特に限定されず、有機酸および無機酸のいずれでも使用可能である。例えば、酢酸、パラトルエンスルホン酸、硝酸、硫酸、塩酸等が挙げられる。これらの中でも塩酸、硫酸、硝酸が好ましく用いられる。また、これらを２種以上併用してもよい。一般には、硝酸を用いた場合は、アセタール化反応の反応速度が速くなり、生産性の向上が望める一方、得られるポリビニルアセタールの粒子が粗大になりやすく、バッチ間のばらつきが大きくなる傾向がある。それに対して、上述した所定の方法を用いて製造したＰＶＡを原料とした場合、粗粒子の生成が抑制される。
【００７９】
アセタール化の反応に要する時間は、通常１時間〜１０時間程度であり、反応は攪拌下に行うことが好ましい。また、上述した温度条件でアセタールを行った場合に、ビニルアセタール系重合体のアセタール化度が上昇しない場合には、５０℃〜８０℃程度の高い温度で反応を継続してもよい。
【００８０】
アセタール化後に得られる粒状の反応生成物を濾別してこれを水で十分に洗浄し、アルカリ等の中和剤を添加し、洗浄、乾燥することにより、目的とするビニルアセタール系重合体が得られる。中和剤として用いられるアルカリ化合物としては、水酸化ナトリウム、水酸化カリウム等が挙げられる。
【００８１】
本発明において、アセタール化反応に用いるアルデヒドは特に限定されないが、公知の炭素数１〜８のアルデヒドが好ましく、これらのうち、ホルムアルデヒド、アセトアルデヒド、プロピオンアルデヒド、ブチルアルデヒド、ヘキシルアルデヒド及びベンズアルデヒドが好ましく、ブチルアルデヒドが特に好ましい。このようなアルデヒドを用いることで、ビニルアルコール系共重合体のアセタール化をより効率よく行うことができる。本発明においては、アルデヒドを２種類以上併用して得られるビニルアセタール系重合体を使用することもできる。
【００８２】
本発明の特性を損なわない範囲で、以下のアルデヒドをアセタール化に用いてもよい。例えば、ホルムアルデヒド（パラホルムアルデヒドを含む）、アセトアルデヒド、プロピオンアルデヒド、ブチルアルデヒド、バレルアルデヒド、イソバレルアルデヒド、ヘキシルアルデヒド、２−エチルブチルアルデヒド、ピバルアルデヒド、オクチルアルデヒド、２−エチルヘキシルアルデヒド、ノニルアルデヒド、デシルアルデヒド、ドデシルアルデヒド等の脂肪族アルデヒドおよびそのアルキルアセタール；シクロペンタンアルデヒド、メチルシクロペンタンアルデヒド、ジメチルシクロペンタンアルデヒド、シクロヘキサンアルデヒド、メチルシクロヘキサンアルデヒド、ジメチルシクロヘキサンアルデヒド、シクロヘキサンアセトアルデヒド等の脂環族アルデヒドおよびそのアルキルアセタール；シクロペンテンアルデヒド、シクロヘキセンアルデヒド等の環式不飽和アルデヒドおよびそのアルキルアセタール；ベンズアルデヒド、メチルベンズアルデヒド、ジメチルベンズアルデヒド、メトキシベンズアルデヒド、フェニルアセトアルデヒド、フェニルプロピルアルデヒド、クミンアルデヒド、ナフチルアルデヒド、アントラアルデヒド、シンナムアルデヒド、クロトンアルデヒド、アクロレインアルデヒド、７−オクテン−１−アール等の芳香族あるいは不飽和結合含有アルデヒドおよびそのアルキルアセタール；フルフラールアルデヒド、メチルフルフラールアルデヒド等の複素環アルデヒドおよびそのアルキルアセタール；等が挙げられる。
【００８３】
また、ビニルアルコール系共重合体のアセタール化に用いることが可能な官能基として、水酸基、カルボン酸基、スルホン酸基又はリン酸基等が挙げられる。これらの官能基を有するアルデヒドとして、ヒドロキシアセトアルデヒド、ヒドロキシプロピオンアルデヒド、ヒドロキシブチルアルデヒド、ヒドロキシペンチルアルデヒド、サリチルアルデヒド、ジヒドロキシベンズアルデヒド等の水酸基含有アルデヒドおよびそのアルキルアセタール；グリオキシル酸およびその金属塩あるいはアンモニウム塩、２−ホルミル酢酸およびその金属塩あるいはアンモニウム塩、３−ホルミルプロピオン酸およびその金属塩あるいはアンモニウム塩、５−ホルミルペンタン酸およびその金属塩あるいはアンモニウム塩、４−ホルミルフェノキシ酢酸およびその金属塩あるいはアンモニウム塩、２−カルボキシベンズアルデヒドおよびその金属塩あるいはアンモニウム塩、４−カルボキシベンズアルデヒドおよびその金属塩あるいはアンモニウム塩、２，４−ジカルボキシベンズアルデヒドおよびその金属塩あるいはアンモニウム塩；ベンズアルデヒド２−スルホン酸およびその金属塩あるいはアンモニウム塩、ベンズアルデヒド−２，４−ジスルホン酸およびその金属塩あるいはアンモニウム塩、４−ホルミルフェノキシスルホン酸およびその金属塩あるいはアンモニウム塩、３−ホルミル−１−プロパンスルホン酸およびその金属塩あるいはアンモニウム塩、７−ホルミル−１−ヘプタンスルホン酸およびその金属塩あるいはアンモニウム塩；４−ホルミルフェノキシホスホン酸およびその金属塩あるいはアンモニウム塩；等の酸含有アルデヒドおよびそのアルキルアセタール；等が挙げられる。
【００８４】
さらに、ビニルアルコール系共重合体のアセタール化に用いることが可能な官能基として、アミノ基、シアノ基、ニトロ基又は４級アンモニウム塩等が挙げられる。これらの官能基を有するアルデヒドとして、アミノアセトアルデヒド、アミノプロピオンアルデヒド、アミノブチルアルデヒド、アミノペンチルアルデヒド、アミノベンズアルデヒド、シアノアセトアルデヒド、α−シアノプロピオンアルデヒド、ニトロベンズアルデヒド、トリメチル−ｐ−ホルミルフェニルアンモニウムイオダイン、トリエチル−ｐ−ホルミルフェニルアンモニウムイオダイン、トリメチル−２−ホルミルエチルアンモニウムイオダインおよびそのアルキルアセタール等が挙げられる。
【００８５】
加えて、ビニルアルコール系共重合体のアセタール化に用いることが可能な官能基としては、ハロゲンを有するものが挙げられる。ハロゲンを官能基として有するアルデヒドとして、クロロアセトアルデヒド、ブロモアセトアルデヒド、フルオロアセトアルデヒド、クロロプロピオンアルデヒド、ブロモプロピオンアルデヒド、フルオロプロピオンアルデヒド、クロロブチルアルデヒド、ブロモブチルアルデヒド、フルオロブチルアルデヒド、クロロペンチルアルデヒド、ブロモペンチルアルデヒド、フルオロペンチルアルデヒド、クロロベンズアルデヒド、ジクロロベンズアルデヒド、トリクロロベンズアルデヒド、ブロモベンズアルデヒド、ジブロモベンズアルデヒド、トリブロモベンズアルデヒド、フルオロベンズアルデヒド、ジフルオロベンズアルデヒド、トリフルオロベンズアルデヒド、トリクロロメチルベンズアルデヒド、トリブロモメチルベンズアルデヒド、トリフルオロメチルベンズアルデヒドおよびそのアルキルアセタール等が挙げられる。
【００８６】
本発明で用いられるビニルアセタール系重合体は、重合体分子内に多数の分岐構造を有する。上記のような分岐を有するビニルアセタール系重合体を有機バインダ―として用いることで、樹脂組成物中の無機粒子が凝集したり沈殿したりしづらくなるため、樹脂組成物の保存安定性を向上させることができる。また、上記のような分岐を有するビニルアセタール系重合体が有機バインダ―として樹脂組成物中に存在することで、剪断力を印加された樹脂組成物の粘度が低下するようになるため、樹脂組成物におけるチキソトロピー性が向上する。良好なチキソトロピー性が得られることで、例えば、樹脂組成物を導電ペーストとして用いた場合には、印刷特性の高い導電ペーストを得ることができるようになる。加えて、樹脂組成物をフィルムやセラミックグリーンシートに成形した場合、それらと基材との接着性を向上させることができる。
【００８７】
本発明における樹脂組成物中の無機粒子としては、セラミック粉末、導電粉末ガラスフィラー等用途に応じて種々のものを使用できる。これら無機粒子の材質は特に限定されず、例えば、金、銀、銅、ニッケル、パラジウム、アルミナ、シリカ、ジルコニア、チタン酸バリウム、窒化アルミナ、窒化ケイ素、窒化ホウ素；ケイ酸塩ガラス、鉛ガラス、ＣａＯ・Ａｌ２Ｏ３・ＳｉＯ２系無機ガラス、ＭｇＯ・Ａｌ２Ｏ３・ＳｉＯ２系無機ガラス、ＬｉＯ２・Ａｌ２Ｏ３・ＳｉＯ２系無機ガラス等のガラス粉末（低融点ガラス）；種々のカーボンブラック、カーボンナノチューブ、酸化チタン、酸化ジルコニウム等の金属酸化物、金属錯体、Ｙ２Ｏ２Ｓ：Ｅｕ、（ＳｒＣａＢａＭｇ）５（ＰＯ４）３Ｃｌ：Ｅｕ、ＬａＰＯ４：Ｃｅ，Ｔｂ、Ｙ２Ｏ３：Ｅｕ、Ｃａ１０（ＰＯ４）６ＦＣｌ：Ｓｂ，Ｍｎ、ＢａＭｇＡｌ１０Ｏ１７：Ｅｕ、Ｚｎ２ＳｉＯ４：Ｍｎ、（Ｙ，Ｇｄ）ＢＯ３：Ｅｕ、ＣａＷＯ４、Ｇｄ２Ｏ２Ｓ：Ｔｂ、（Ｙ，Ｓｒ）ＴａＯ４：Ｎｂ等の蛍光体等を用いることができる。無機粒子がセラミック粉末である樹脂組成物は、セラミックスラリーとして好適であり、無機粒子が導電粉末である樹脂組成物は、導電ペーストとして好適である。
【００８８】
本発明の樹脂組成物は、本発明の主旨に反しない限り、本発明で使用されるビニルアセタール系重合体以外の樹脂を含んでいてもよく、可塑剤等の従来公知の添加剤を含んでいても良い。
【００８９】
本発明の樹脂組成物における有機バインダーの含有量は、樹脂組成物の用途によって異なるためこれを一概に規定することはできないが、無機粒子１００質量部に対して１〜５００質量部であることが好ましく、３〜３００質量部であることがより好ましく、５〜２００質量部であることがより好ましい。なお、本発明で有機バインダーとして使用されるビニルアセタール系重合体以外の樹脂を、樹脂組成物が含む場合、前記ビニルアセタール系重合体とそれ以外の樹脂との合計量は、無機粒子１００質量部に対して上記範囲内であることが好ましい。
【００９０】
本発明の樹脂組成物は、有機溶剤を含んでいてもよい。特に本発明の樹脂組成物をセラミックスラリーあるいは導電ペーストとして用いる場合、有機溶剤を含有することが好ましい。樹脂組成物が有機溶剤を含有する場合、その含有量は、樹脂組成物の用途によって異なるためこれを一概に規定することはできないが、無機粒子１００質量部に対して１〜５００質量部であることが好ましく、５〜３００質量部であることがより好ましく、５〜２００質量部であることがより好ましい。
【００９１】
本発明の樹脂組成物に含有される可塑剤としては、後述するセラミックスラリーの製造に用いられる可塑剤を用いることができる。
【００９２】
本発明の樹脂組成物に含有される有機バインダーおよび無機粒子ならびに必要に応じて含有される有機溶剤および可塑剤以外の成分の含有量は、有機バインダーであるビニルアセタール系共重合体１００質量部に対して、１００質量部未満であることが好ましく、５０質量部未満であることがより好ましく、２０質量部未満であることがさらに好ましく、当該成分を実質的に含まないことがさらに好ましい。上で述べたビニルアセタール系重合体以外の樹脂としては、例えば、アクリル系、セルロース系の樹脂が挙げられる。また、上で述べたような、エチレン性二重結合を所定の範囲で含むようなものではないポリビニルアセタールを樹脂組成物中に含んでも良い。
【００９３】
本発明における樹脂組成物を用いて、フィルムを成形することができる。フィルムの厚さは、使用目的によっても異なるが、好適な強度を得るという観点からは、厚さ３０〜２０００μｍのものが好ましく５０〜１０００μｍのものがより好ましい。成形したフィルムは、多様な用途に使用できる。また、フィルムの製造方法としては、公知の方法を用いることができ、例えば、溶融成形やキャスト製膜などの方法が挙げられる。
【００９４】
本発明の樹脂組成物は、無機粒子としてセラミック粉末を含有する場合、セラミックスラリーとして好適である。当該セラミックスラリーは、本発明で使用されるエチレン性二重結合を所定の範囲で含むビニルアセタール系重合体を有機バインダーとして含有することにより、セラミック粉末の分散性に優れており、なおかつ保存安定性にも優れる。このようなセラミックスラリーを成形して得られるセラミックグリーンシートは表面の平滑性およびシート強度に優れる。さらに、本発明のセラミックスラリーは焼成後の炭素残渣の量が少ない。したがって、本発明の樹脂組成物をセラミックスラリーとして用いれば、炭素残渣の量が少なく、高性能なセラミック成形品が得られる。
【００９５】
本発明の樹脂組成物をセラミックスラリーとして用いる場合、有機バインダーの使用量は、セラミックグリーンシートの使用目的によって異なるためこれを一概に規定することはできないが、セラミック粉末１００質量部に対して通常３〜２０質量部であることが好ましく、５〜１５質量部であることがより好ましい。セラミック成形用バインダーの使用量が、セラミック粉末１００質量部に対して３質量部よりも少なくなると、無機粒子の分散性が低下し、さらに、目的とするシート強度が得られなくなる。有機バインダーの使用量がセラミック粉末１００質量部に対して２０質量部よりも多くなると、セラミックグリーンシートの密度が低下し、また焼成後の焼成体の収縮率が高くなり、得られるコンデンサの性能が低下する傾向にある。なお、樹脂組成物中に本発明で有機バインダーとして使用されるビニルアセタール系重合体以外の樹脂を含む場合、前記ビニルアセタール系重合体とそれ以外の樹脂との合計量が、セラミック粉末１００質量部に対して上記範囲内であることが好ましい。
【００９６】
セラミック粉末としては、セラミックの製造に使用される金属または非金属の酸化物もしくは非酸化物の粉末が挙げられる。その具体例として、Ｌｉ、Ｋ、Ｍｇ、Ｂ、Ａｌ、Ｓｉ、Ｃｕ、Ｃａ、Ｓｒ、Ｂａ、Ｚｎ、Ｃｄ、Ｇａ、Ｉｎ、Ｙ、ランタノイド、アクチノイド、Ｔｉ、Ｚｒ、Ｈｆ、Ｂｉ、Ｖ、Ｎｂ、Ｔａ、Ｗ、Ｍｎ、Ｆｅ、Ｃｏ、Ｎｉ等の酸化物、炭化物、窒化物、ホウ化物、硫化物等が挙げられる。また、通常複酸化物と称される複数の金属元素を含む酸化物粉末の具体例を結晶構造から分類すると、ペロブスカイト型構造をとるものとしてＮａＮｂＯ３、ＳｒＺｒＯ３、ＰｂＺｒＯ３、ＳｒＴｉＯ３、ＢａＺｒＯ３、ＰｂＴｉＯ３、ＢａＴｉＯ３等が挙げられ、スピネル型構造をとるものとしてＭｇＡｌ２Ｏ４、ＺｎＡｌ２Ｏ４、ＣｏＡｌ２Ｏ４、ＮｉＡｌ２Ｏ４、ＭｇＦｅ２Ｏ４等が挙げられ、イルメナイト型構造をとるものとしてＭｇＴｉＯ３、ＭｎＴｉＯ３、ＦｅＴｉＯ３等が挙げられ、ガーネット型構造をとるものとしてＧｄＧａ５Ｏ１２、Ｙ６Ｆｅ５Ｏ１２等が挙げられる。これらのセラミック粉末は、単独で用いても、あるいは２種類以上の混合物として用いてもよい。
【００９７】
本発明の樹脂組成物は、セラミックスラリーとして用いられる場合、有機溶剤を含有することが好ましい。セラミックスラリーに含有される有機溶剤は特に限定されないが、メタノール、エタノール、イソプロパノール、ｎ−プロパノール、ブタノール等のアルコール；メチルセルソルブ、ブチルセルソルブ等のセルソルブ；アセトン、メチルエチルケトン等のケトン；トルエン、キシレン等の芳香族炭化水素；ジクロロメタン、クロロホルム等のハロゲン系炭化水素などが挙げられる。これらは単独でまたは２種以上を組み合わせて用いることができる。
【００９８】
セラミックスラリーにおける有機溶剤の含有量は特に限定されないが、セラミック粉末１００質量部に対して２〜２００質量部であることが好ましい。有機溶剤の含有量が２質量部未満の場合、セラミックスラリーの粘度が高くなりすぎて混練性が低下する傾向にある。当該含有量は５質量部以上であることがより好ましく、１０質量部以上であることがさらに好ましい。一方、セラミック粉末の含有量が２００質量部を超える場合、粘度が低くなりすぎてセラミックグリーンシートを形成する際のハンドリング性が悪くなる傾向にある。当該含有量は、１７０質量部以下であることがより好ましく、１５０質量部以下であることがさらに好ましい。
【００９９】
セラミックスラリーは可塑剤を含有することが好ましい。可塑剤は、本発明の効果を損なわず、なおかつポリビニルアセタールとの相溶性に問題がなければ、その種類に特に制限はない。可塑剤として、両末端に水酸基を有するオリゴアルキレングリコールとカルボン酸とのモノまたはジエステル、ジカルボン酸とアルコールとのジエステルなどを用いることができる。これらは単独で、あるいは２種以上を組み合わせて用いることができる。具体的には、トリエチレングリコール−ジ−２−エチルヘキサノエート、テトラエチレングリコール−ジ−２−エチルヘキサノエート、トリエチレングリコール−ジ−ｎ−ヘプタノエート、テトラエチレングリコール−ジ−ｎ−ヘプタノエート等のトリまたはテトラエチレングリコールなどの両末端に水酸基を有するオリゴアルキレングリコールとカルボン酸とのモノまたはジエステル；ジオクチルフタレート、ジブチルフタレート、ジオクチルアジペート、ジブチルアジペート等のジカルボン酸とアルコールとのジエステルが挙げられる。
【０１００】
可塑剤を添加する場合、セラミックスラリー中において、有機バインダーであるビニルアセタール系重合体に対する可塑剤の質量比（可塑剤／有機バインダー）が０．０１〜２であることが好ましく、０．０５〜１．５であることがより好ましい。なお、上記の含有量は、予め本発明のバインダー中に含有されていた可塑剤も含めた含有量を意味する。ビニルアセタール系重合体に対する可塑剤の質量比が０．０１よりも小さくなると、十分な可塑化効果が得られない傾向にあり、可塑剤の質量比が２よりも大きくなると、ビニルアセタール系重合体との相溶性が悪くなり、セラミックグリーンシートの強度が低下する傾向にある。
【０１０１】
セラミックスラリーは、有機溶剤、セラミック粉末、およびビニルアセタール系重合体のほかに、必要に応じて、解膠剤、密着促進剤、分散剤、粘着付与剤、保存安定剤、消泡剤、熱分解促進剤、酸化防止剤、界面活性剤、滑剤などの他の添加剤を含有してもよい。また、本発明の効果を阻害しない範囲であれば、前記ビニルアセタール系重合体以外の樹脂を含有していてもかまわない。このような他の添加剤及び他の樹脂の合計量は、セラミックスラリー中、５０質量％以下であることが好ましく、２０質量％以下であることがより好ましく、１０質量％以下であることがさらに好ましい。
【０１０２】
セラミックスラリーを作製する方法は特に限定されない。例えば、以下の方法により製造できる。有機溶剤に本発明のセラミック成形用バインダーを溶解させ、当該溶液に必要に応じて可塑剤等の添加剤を添加した後、攪拌して均一なビヒクルを製造する。当該ビヒクルにセラミック粉末を添加した後、均一に分散させてセラミックスラリーを得る。分散させる方法としては、ビーズミル、ボールミル、アトライタ、ペイントシェーカー、サンドミルなどの媒体型分散機を用いる方法、固練り法、三本ロールを用いる方法など、種々の方法を用いることができる。なお、その際に分散剤として、カルボン酸基、マレイン酸基、スルホン酸基、リン酸基等を分子内に有するアニオン系分散剤を用いてもよく、とくに金属イオンを含有しないアニオン系分散剤が好適に用いられる。
【０１０３】
セラミックグリーンシートの製造方法は特に限定されない。製造方法としては、片面離型処理を施した支持フィルム上にセラミックスラリーを塗工した後、有機溶剤を乾燥させてシート状に成形する方法を挙げることができる。セラミックスラリーの塗工には、ロールコーター、ブレードコーター、ダイコーター、スクイズコーター、カーテンコーター等を用いることができる。
【０１０４】
セラミックグリーンシートを製造する際に用いる支持フィルムとして、耐熱性及び耐溶剤性を有し、なおかつ可撓性を有する樹脂からなるものが好ましい。上記支持フィルムが可撓性を有する樹脂からなることにより、当該支持フィルム上に前記セラミックスラリーを塗工することができる。そして、得られるセラミックグリーンシート形成フィルムをロール状に巻回した状態で保存し、必要に応じて供給することができる。
【０１０５】
上記支持フィルムを構成する樹脂は特に限定されず、例えば、ポリエチレンテレフタレート、ポリエステル、ポリエチレン、ポリプロピレン、ポリスチレン、ポリイミド、ポリビニルアルコール、ポリ塩化ビニル、ポリフロロエチレン等の含フッ素樹脂、ナイロン、セルロース等が挙げられる。上記支持フィルムの厚さは特に限定されず、２０〜１００μｍの厚さであることが好ましい。また、上記支持フィルムの表面には離型処理が施されていることが好ましい。上記支持フィルムの表面に離型処理が施されていることにより、転写工程において、上記支持フィルムの剥離操作を容易に行うことができる。支持フィルムの好ましい具体例としては、シリコーンコートＰＥＴフィルムが挙げられる。
【０１０６】
セラミックグリーンシートの厚さは、その使用目的によって異なるため、一概に規定することができないが、通常０．１〜３００μｍの範囲である。セラミックグリーンシートの厚さは、０．３〜１００μｍであることが好ましく、０．５〜３０μｍであることがより好ましい。また、キャリアーフィルム上に形成された塗膜を乾燥する際の乾燥温度は、セラミックグリーンシートの厚さなどによって異なるためこれを一概に規定することはできないが、概ね２５〜２００℃の範囲である。
【０１０７】
本発明の樹脂組成物をセラミックスラリーとして用いて得られるセラミックグリーンシートは、各種電子部品の材料として好適に使用される。とりわけチップタイプの積層型コンデンサ、およびＩＣチップの回路基板などの材料として好適に使用される。これらは、セラミックグリーンシート上に電極を形成し、積み重ねて圧着した後、焼成することにより製造される。
【０１０８】
本発明の樹脂組成物は、無機粒子として導電粉末を含有する場合、導電ペーストとして好適である。上記導電粉末としては、例えば、ニッケル、パラジウム、白金、金、銀、銅等の導電性の高い金属の粉末の他、これら金属の合金の粉末が使用される。これらは単独、または２種類以上を組み合わせて用いてもかまわない。有機溶剤としては、ビニルアセタール系重合体を溶解し得るものであれば特に限定されず、例えば、ジヒドロターピニルアセテート；α−テルピネオール；ブチルカルビトール等のカルビトール；ブチルセロソルブ等のセロソルブ等が挙げられる。導電ペーストに含有される有機溶剤は、沸点が１５０℃以上であるものが好ましい。沸点が１５０℃未満の場合、例えば、導電ペーストを用いてスクリーン印刷を行う場合、印刷中に有機溶剤が揮発することにより、導電ペーストの粘度が高まり、印刷不良の原因となる。
【０１０９】
本発明の樹脂組成物を導電ペーストとして使用する場合におけるビニルアセタール系重合体の含有量は特に限定されないが、導電粉末１００質量部に対して１〜５０質量部であることが好ましい。導電ペーストにおける前記ポリビニルアセタールの含有量がこのような範囲であると、低温で焼結した場合であっても脱脂され易い。ポリビニルアセタールの含有量が１質量部未満の場合、導電ペーストを印刷したときの成膜性が不十分となるおそれがある。ポリビニルアセタールの含有量は３質量部以上であることがより好ましい。一方、ポリビニルアセタールの含有量が５０質量部を超える場合、得られる焼結体中の炭素残渣の量が多くなるおそれがある。ポリビニルアセタールの含有量は、２５質量部以下であることがより好ましい。
【０１１０】
上記導電ペーストは有機溶剤を含有することが好ましく、その含有量は特に限定されないが、導電粉末１００質量部に対して５〜６００質量部であることが好ましく、３０〜４００質量部であることがより好ましく、５０〜２００質量部であることがさらに好ましい。導電ペーストにおける有機溶剤の含有量が上記範囲を外れると、導電ペーストの塗工性が低下したり、導電粉末を分散させることが困難となったりすることがある。
【０１１１】
上記導電ペーストは、有機溶剤、導電粉末、およびビニルアセタール系重合体のほかに、必要に応じて、解膠剤、可塑剤、密着促進剤、分散剤、粘着付与剤、保存安定剤、消泡剤、熱分解促進剤、酸化防止剤、界面活性剤、滑剤などの他の添加剤を含有してもよい。また、本発明の効果を阻害しない範囲であれば、ポリビニルアセタール以外の樹脂を含有していてもかまわない。このような他の添加剤及び他の樹脂の合計量は、５０質量％以下であることが好ましく、２０質量％以下であることがより好ましい。
【０１１２】
導電ペーストに用いる可塑剤は、本発明の効果を損なわず、なおかつビニルアセタール系重合体との相溶性に問題がなければ、その種類は特に制限されない。導電ペーストに用いる可塑剤としては、両末端に水酸基を有するオリゴアルキレングリコールとカルボン酸とのモノまたはジエステル、ジカルボン酸とアルコールとのジエステルなどを用いることができる。これらは単独で、あるいは２種以上を組み合わせて用いることができる。具体的には、トリエチレングリコール−ジ−２−エチルヘキサノエート、テトラエチレングリコール−ジ−２−エチルヘキサノエート、トリエチレングリコール−ジ−ｎ−ヘプタノエート、テトラエチレングリコール−ジ−ｎ−ヘプタノエート等のトリまたはテトラエチレングリコールなどの両末端に水酸基を有するオリゴアルキレングリコールとカルボン酸とのモノまたはジエステル；ジオクチルフタレート、ジブチルフタレート、ジオクチルアジペート、ジブチルアジペート等のジカルボン酸とアルコールとのジエステルが挙げられる。
【０１１３】
密着促進剤の種類は特に限定されないが、アミノシラン系シランカップリング剤を用いることが好ましい。上記アミノシラン系シランカップリング剤は特に限定されず、例えば、Ｎ−２−（アミノエチル）−３−アミノプロピルメチルジメトキシシラン、Ｎ−２−（アミノエチル）−３−アミノプロピルトリメトキシシラン、Ｎ−２−（アミノエチル）−３−アミノプロピルトリエトキシシラン、３−アミノプロピルトリメトキシシラン、３−アミノプロピルトリエトキシシラン、３−トリエトキシシリル−Ｎ−（１，３−ジメチル−ブチリデン）プロピルアミン、Ｎ−フェニル−３−アミノプロピルトリメトキシシラン等が挙げられる。上記密着促進剤として、３−グリシドキシプロピルトリメトキシシラン、３−グリシドキシプロピルメチルジエトキシシラン、３−グリシドキシプロピルトリエトキシシラン等のグリシジルシラン系シランカップリング剤、ジメチルジメトキシシラン、テトラメトキシシラン、テトラエトキシシラン、フェニルトリメトキシシラン、ジフェニルジメトキシシラン等のその他のシランカップリング剤を用いることもできる。これらの密着促進剤は、単独で用いてもよいし、２種以上を組み合わせて用いてもよい。
【０１１４】
導電ペーストを作製する方法は特に限定されない。例えば、以下の方法により製造できる。製造方法としては、導電ペースト用バインダー、導電粉末及び有機溶剤をブレンダーミル、ボールミル、３本ロール等の各種混合機を用いて混合する方法を挙げることができる。
【０１１５】
本発明の樹脂組成物を導電ペーストとして用いた場合、上記有機バインダーとして用いるビニルアセタール系重合体は、導電粉末の分散性を良好にし、当該バインダーを用いて得られた導電ペーストは保存安定性が良好となる。さらに、セラミックグリーンシート表面に印刷する際の印刷適正にも優れ、乾燥時に粒子の凝集も抑制される為、印刷後の表面が平滑になる。当該導電ペーストを用いることにより、炭素残渣の量が少ない焼結体が得られる。
【０１１６】
本発明の樹脂組成物を含有する層を少なくとも一層有する積層体も好適な実施態様である。
【０１１７】
本発明の積層体の製造方法としては、樹脂組成物を含む層を積層できる方法であれば特に限定されず、本発明の樹脂組成物をポリエステルフィルム等のプラスチックフィルムの基材、あるいは無機物であるガラス等の基材に塗布、印刷する方法などが挙げられる。
【０１１８】
より具体的には、本発明のセラミックグリーンシートの層又は本発明の導電ペーストの層を有する積層体が挙げられる。このような積層体は積層セラミックコンデンサとして好適であり、例えば、セラミックグリーンシートに導電ペーストを塗布したものを積層することにより、作製することができる。この場合、セラミックグリーンシート及び導電ペーストのうちの少なくとも一方が本発明のセラミックグリーンシート又は本発明の導電ペーストであればよく、本発明のセラミックグリーンシートに本発明の導電ペーストでない導電ペーストを塗布したものを積層してもよいし、本発明のセラミックグリーンシートでないセラミックグリーンシートに本発明の導電ペーストを塗布したものを積層してもよい。また、本発明のセラミックグリーンシートに本発明の導電ペーストを塗布したものを積層してもよい。このように、本発明のセラミックグリーンシート及び本発明の導電ペーストの少なくとも一方を用いて得られる積層セラミックコンデンサもまた、本発明に包含される。
【０１１９】
積層セラミックコンデンサの製造方法としては特に限定されず、従来公知の製造方法を採用することができる。例えば、セラミックグリーンシート（本発明のセラミックグリーンシートなど）の表面に内部電極となる導電ペーストをスクリーン印刷等により塗布したものを交互に複数枚積み重ね、加熱圧着して積層体とし、この積層体中に含まれるバインダー成分等を熱分解して除去した後（脱脂処理）、焼成して得られるセラミック焼成物の端面に外部電極を焼結する方法等が挙げられる。
【実施例】
【０１２０】
以下、本発明を実施例により、さらに詳細に説明する。以下の実施例及び比較例において、特に断りがない場合、部及び％はそれぞれ質量部及び質量％を示す。
【０１２１】
（ビニルアルコール系共重合体におけるエチレン性二重結合の導入量の測定）
各実施例及び比較例で得られたビニルアルコール系共重合体０．３ｍｇを重ジメチルスルホキシド３ｍｌに溶解して、核磁気共鳴装置（日本電子株式会社製、ＬＡＭＢＤＡ５００）を用いて１Ｈ−ＮＭＲの測定を行った。得られたスペクトルから、ビニルアルコール単位のモル数とビニルエステル単位のモル数との合計でエチレン性二重結合のモル数を除して、ビニルアルコール系共重合体におけるエチレン性二重結合の導入量（モル比（ｄ））を算出した。
【０１２２】
（粘度平均重合度の測定）
各実施例及び比較例で得られたビニルアルコール系共重合体の粘度平均重合度ＰηをＪＩＳ  Ｋ６７２６に準じて測定した。具体的には、ビニルアルコール系共重合体を再度けん化することで、残存する酢酸基を完全にけん化した。再度けん化したビニルアルコール系共重合体を精製し、乾燥させた後、乾燥させた試料１ｇを水１００ｍｌに加えて加熱溶解し、３０℃まで冷却した。得られた水溶液を粘度計に量り採り、３０℃の水中における極限粘度［η］（単位：Ｌ／ｇ）を測定した。粘度平均重合度Ｐηは、測定した極限粘度［η］から、以下の式（２）により算出した。
【数２】
0006437270.tif 000008
【０１２３】
（ビニルアセタール系重合体におけるビニルエステル単位の含有量、ビニルアルコール単位の含有量、アセタール化度、エチレン性二重結合の導入量の測定）
各実施例及び比較例で得られたビニルアセタール系重合体０．３ｍｇを重ジメチルスルホキシド３ｍｌに溶解して、核磁気共鳴装置（日本電子株式会社製、ＬＡＭＢＤＡ５００）を用いて１Ｈ−ＮＭＲの測定を行った。得られたスペクトルから、ビニルアルコール単位と酢酸ビニル単位およびアセタール化度、エチレン性二重結合の導入量（モル比（ｄ））を算出した。
【０１２４】
（実施例１）
［ビニルエステル系共重合体の合成］
撹拌機、窒素導入口、添加剤導入口および開始剤添加口を備えた容量６Ｌの反応槽にビニルエステル系単量体として酢酸ビニル３３００ｇ、多官能単量体としてトリメチロールプロパンジアリルエーテル４１．０ｇ、メタノール２７００ｇを仕込み、６０℃に昇温した後、３０分間窒素バブリングを行うことにより系中を窒素置換した。反応槽内の温度を６０℃に調整し、２，２’−アゾビス（イソブチロニトリル）２．５ｇを加えて、酢酸ビニルとトリメチロールプロパンジアリルエーテルの重合を開始した。重合中は重合温度を６０℃に維持した。重合開始から３時間後に、反応槽内の温度を２０℃に冷却して重合を停止した。酢酸ビニルの重合率は４０％に達していた。なお、重合率は、反応溶液の固形分立より算出した。次いで減圧して未反応の酢酸ビニルを除去し、ビニルエステル系共重合体であるポリ酢酸ビニル−１（以下、ＰＶＡｃ−１と略記することがある）のメタノール溶液を得た。
【０１２５】
得られたＰＶＡｃ−１について、良溶媒としてアセトン、貧溶媒としてヘキサンを用いた再沈殿精製を５回行い、真空乾燥により乾燥させた。その後、得られたビニルエステル系共重合体（ＰＶＡｃ−１）３０ｍｇを重クロロホルム２ｇへ溶解して１Ｈ−ＮＭＲの測定を行った。ビニルエステル系共重合体（ＰＶＡｃ−１）における酢酸ビニル単位に対するエチレン性二重結合の導入量は０．３０モル％と算出された。
【０１２６】
［ビニルアルコール系共重合体の合成］
得られたＰＶＡｃ−１のメタノール溶液にメタノールを添加することで、ＰＶＡｃ−１の濃度を２０質量％に調製した。アルカリモル比（ＮａＯＨのモル数／ＰＶＡｃ中のビニルエステル単位のモル数）が０．０２となるようにＮａＯＨメタノール溶液（１０％濃度）を添加してＰＶＡｃ−１をけん化することで、側鎖にエチレン性二重結合を有するビニルアルコール系共重合体ＰＶＡ−１を得た。得られたＰＶＡ−１はメタノールで洗浄した。
【０１２７】
以上の操作により粘度平均重合度２４００、けん化度９８．０モル％のビニルアルコール系共重合体を得た。得られたビニルアルコール系共重合体を９０℃の水に溶解させて４質量％の水溶液を調製したところ、完全に溶解した。重合条件を表１に示す。
【０１２８】
また、得られたビニルアルコール系共重合体（ＰＶＡ−１）を重ジメチルスルホキシド２ｇへ溶解して１Ｈ−ＮＭＲの測定を行った。得られたビニルアルコール系共重合体（ＰＶＡ−１）のビニルアルコール単位と酢酸ビニル単位の合計に対するエチレン性二重結合の導入量は０．３０モル％と算出された。
【０１２９】
使用する多官能単量体の種類及び仕込み量、酢酸ビニルとメタノールの仕込み量を表１に示すようにした以外は上記と同様の方法で、ＰＶＡｃ−２〜ＰＶＡｃ−１５およびＰＶＡｃ−Ｃ１〜ＰＶＡｃ−Ｃ６を得た。得られたポリ酢酸ビニル（ＰＶＡｃ）を表２に示した条件に変更した以外は上記と同様の方法でけん化して、ＰＶＡ−２〜ＰＶＡ−１５およびＰＶＡ−Ｃ１〜ＰＶＡ−Ｃ６を得た。得られたビニルエステル系共重合体（ＰＶＡｃ）およびビニルアルコール系共重合体（ＰＶＡ）の評価結果を表１および表２に示す。
【０１３０】
【表１】
0006437270.tif 000009
【０１３１】
【表２】
0006437270.tif 000010
【０１３２】
［ビニルアセタール系重合体の合成］
２６０ｇのＰＶＡ−１を、３７２０ｍＬの水中に投入し、撹拌しながら溶液の温度を９０℃まで昇温して溶解させた後、３０℃まで冷却した。この水溶液に２０％濃度の塩酸水溶液１３０ｇを添加した。その後、水溶液を１５℃まで冷却し、ブチルアルデヒド１４６ｇを１０分間かけて滴下してアセタール化反応を開始させた。１５℃で６０分間反応を行った後、約０．５℃／分の昇温速度で７０℃まで昇温し、７０℃で２００分間維持した。その後、反応溶液を室温まで冷却し、析出した粒状物を濾別してこれを水で十分に洗浄した。得られた生成物を０．３％水酸化ナトリウム溶液５０００ｇに投入し、６５℃に加温して中和した。この生成物を引き続き、水で洗浄してアルカリ性化合物を除去した後、生成物を乾燥し、側鎖にエチレン性二重結合を有するビニルアセタール系重合体（ＰＶＢ−１）を得た。得られたビニルアセタール系重合体ＰＶＢ−１のアセタール化度を１Ｈ−ＮＭＲにより測定したところ、表３に示すように、６８．５モル％であった。
【０１３３】
［セラミックスラリーの製造］
実施例１で得られたポリビニルブチラール（ＰＶＢ−１）１５質量部を、トルエン３０質量部とエタノール３０質量部との混合溶剤に加えた後、攪拌してポリビニルブチラールを溶解させた。得られた溶液に、可塑剤としてジオクチルフタレート３質量部を加えた後、攪拌して可塑剤を溶解させた。得られた樹脂溶液に、セラミック粉末としてチタン酸バリウム（堺化学工業株式会社製、ＢＴ−０２、平均粒子径０．２μｍ）１００質量部を加え、ボールミルで２４時間混合してセラミックスラリーを得た。
【０１３４】
（セラミックスラリーの保存安定性）
得られたセラミックスラリーの保存安定性を、当該セラミックスラリーの製造直後の粘度η０と製造後１ヶ月（３０度保管）の粘度η１との比率によって評価した。保存安定性は以下のように４段階で評価した。
評価Ａ：０．９５＜η１／η０＜１．０５ 
評価Ｂ：０．８５＜η１／η０≦０．９５  あるいは、１．０５≦η１／η０＜１．１５
評価Ｃ：η１／η０≦０．８５  あるいは、１．１５≦η１／η０  
評価Ｄ：大きな層分離が見られる
【０１３５】
［セラミックグリーンシートの作製］
得られたセラミックスラリーを、離形処理したポリエステルフィルム上に、乾燥膜厚が２〜３μｍとなるようにバーコーターを用いて塗工し、常温で１時間風乾した後、熱風乾燥機にて８０℃にて２時間、続いて１２０℃で２時間乾燥させてセラミックグリーンシートを得た。
【０１３６】
（セラミック粉末の分散性評価）
セラミックグリーンシートを走査型電子顕微鏡（ＳＥＭ）により表面観察し、セラミック粉末の分散性を以下のように４段階で評価した。
評価Ａ：セラミック粉末の凝集物が認められないもの
評価Ｂ：セラミック粉末の凝集物は認められるが、粒子径３μｍ以上のセラミック粉末の凝集物が認められないもの
評価Ｃ：粒子径３μｍ以上のセラミック粉末の凝集物が３０μｍ２に１０個以下のもの
評価Ｄ：粒子径３μｍ以上のセラミック粉末の凝集物が３０μｍ２に１０個より多いもの
【０１３７】
（セラミックグリーンシートの光沢度評価）
得られたセラミックグリーンシートの光沢度を測定した。光沢度は、セラミックグリーンシートの表面における光沢度を、日本電色工業株式会社製ＶＧＳ−１Ｄを用い、ＪＩＳ  Ｚ−８７４１（１９８３）方法３に準拠して測定した。光沢度が高いほど、セラミックグリーンシートの表面が平滑性に優れているといえる。光沢度は以下のように４段階で評価した。セラミックグリーンシートの光沢度が６０％未満であると、セラミックグリーンシート表面の平滑性が損なわれ、積層セラミックコンデンサを作製した時に、ショートの原因や、接着性の低下の要因になるからである。
評価Ａ:８５％以上
評価Ｂ:６０％以上８５％未満
評価Ｃ:５０％以上６０％未満
評価Ｄ：５０％未満
【０１３８】
（セラミックグリーンシートの機械的強度の評価）
得られたセラミックグリーンシートをポリエステルフィルムから剥離し、セラミックグリーンシートの状態を観察し、機械的強度を以下のように２段階で評価した。
評価Ａ：セラミックグリーンシートに切れや破れが観察されなかったもの
評価Ｂ：切れや破れがわずかでも観察されたもの
【０１３９】
（セラミックグリーンシートのシートアタック耐性）
得られたセラミックグリーンシートに、ジヒドロターピニルアセテートを０．０２ｇ滴下し、６０℃で１時間乾燥させた後、セラミックグリーンシートの表面を光学顕微鏡により観察し、シートアタック耐性を以下のように３段階で評価した。
評価Ａ：セラミックグリーンシートの表面に皺及び破れは認められないもの
評価Ｂ：セラミックグリーンシートの表面に若干の皺及び破れが認められるもの
評価Ｃ：セラミックグリーンシートの表面に皺及び破れが認められるもの
【０１４０】
［導電ペーストの作製］
攪拌機、冷却器、温度計、湯浴及び窒素ガス導入口を備えた２Ｌセパラプルフラスコに、実施例１で得られたポリビニルブチラール（ＰＶＢ−１）、有機溶剤としてジヒドロターピネオールを加え、８０℃の温度で４時間攪拌してポリビニルアセタール樹脂溶液を得た。得られたポリビニルアセタール樹脂溶液とニッケル粉（ＪＦＥミネラル株式会社製、ＮＦＰ２０１）とチタン酸バリウム（共材）を混合し、三本ロールに数回通して導電ペーストを得た。なお、導電ペースト中の組成比率は、ＰＶＢが３質量％、ジヒドロターピネオールが４５質量％及びニッケル粉が４３質量％、チタン酸バリウム（共材）が７質量％となるように調整した。
【０１４１】
（導電ペーストの保存安定性）
得られた導電ペーストの製造直後の粘度η０と製造後１ヶ月（３０℃保管）の粘度η１との比率を求め、導電ペーストの保存安定性を以下のように４段階で評価した。
評価Ａ：０．９５＜η１／η０＜１．０５
評価Ｂ：０．８５＜η１／η０≦０．９５  あるいは、１．０５≦η１／η０＜１．１５
評価Ｃ：η１／η０≦０．８５  あるいは、１．１５≦η１／η０
評価Ｄ：大きな層分離が見られる（目視評価）
【０１４２】
（導電ペーストの糸曳き性）
得られた導電ペーストの粘度をジヒドロターピネオールで希釈あるいは有機溶媒を乾燥することによって５Ｐa・ｓに調整し、直径３ｃｍの円プレートを粘度調整した導電ペーストの上に接地し、２ｍｍ／ｓｅｃの速度で円プレートを引き上げた時に、円プレートに付着した導電ペーストの糸曳きが切れるまでの時間を測定した。糸曳き性が良好な導電ペーストは、良好な印刷特性を示す。糸曳き性は以下のように４段階で評価した。
評価Ａ：糸が切れるまでの時間が５秒未満
評価Ｂ：糸が切れるまでの時間が５秒以上１０秒未満
評価Ｃ：糸が切れるまでの時間が１０秒以上３０秒未満
評価Ｄ：糸が切れるまでの時間が３０秒以上
【０１４３】
［導電ペースト皮膜の作製］
２．５４ｃｍ（１インチ）角の耐熱強化ガラス上に、得られた導電ペーストをスクリーン印刷機（ニューロング精密工業株式会社製ＤＰ−３２０）によってスクリーン印刷し、大気中１２０℃で１時間乾燥させることにより、２０ｍｍ角、膜厚１〜３μｍの乾燥膜（導電ペースト皮膜）を作製した。
【０１４４】
（導電ペースト皮膜の光沢度評価）
得られた導電ペースト皮膜の光沢度を測定した。光沢度は、導電ペースト皮膜の表面における光沢度を、日本電色工業株式会社製ＶＧＳ−１Ｄを用い、ＪＩＳ  Ｚ−８７４１（１９８３）方法３に準拠して測定した。光沢度が高いほど、導電ペースト皮膜の表面の平滑性が優れているといえる。光沢度は以下のように４段階で評価した。導電ペースト皮膜の光沢度が６０％未満であると、導電ペースト皮膜の平滑性が損なわれ、積層セラミックコンデンサを作製した時に、ショートの原因や、接着性の低下の要因になるからである。
評価Ａ：８５％以上
評価Ｂ：６０％以上８５％未満
評価Ｃ：５０％以上６０％未満
評価Ｄ：５０％未満
【０１４５】
（導電ペーストの炭素残渣）
導電ペーストの炭素残渣の測定は、ＴＡ  ＩＮＳＴＲＵＭＥＮＴＳ社製Ｑ５０００ＩＲを用いて、白金パン中で熱を加え、樹脂部分の残渣比率を測定することによって行った。炭素残渣は以下のように３段階で評価した。
評価Ａ：樹脂部分の残渣≦０．０２ｗｔ％
評価Ｂ：０．０２ｗｔ％＜樹脂部分の残渣≦０．０５ｗｔ％
評価Ｃ：０．０５ｗｔ％＜樹脂部分の残渣
＜測定条件＞
昇温速度：１０℃／分
雰囲気：空気中
測定開始温度：３０℃
測定終了温度：１０００℃
【０１４６】
（セラミックグリーンシートと導電ペーストの接着性評価）
実施例１で得られた導電ペーストを、実施例１で得られたセラミックグリーンシート上に１０ｃｍ×１０ｃｍの正方形にスクリーン印刷した。得られたシートを５ｃｍ角に切断し、これを５０枚積層して圧力１５０ｋｇ／ｃｍ２、１０分間の熱圧着条件で圧着し、セラミックグリーンシート積層体を得た。得られたセラミックグリーンシート積層体を所定のサイズに切断後、窒素-水素の混合雰囲気で、昇温速度２℃／分で４５０℃まで昇温し、５時間保持後、更に昇温速度５℃／分で１２５０℃まで昇温し、６時間保持し、セラミック焼結体を得た。得られたセラミック焼結体をランダムに５０個抽出し、セラミックグリーンシート積層体の断面を走査型電子顕微鏡（ＳＥＭ）で観察してデラミネーションの発生率を評価した。デラミネーションの発生率は以下の式によって算出し、その発生率の評価は、以下のように４段階で行った。
【数３】
0006437270.tif 000011
評価Ａ：デラミネーションの発生率が３％未満であった
評価Ｂ：デラミネーションの発生率が３〜５％未満であった
評価Ｃ：デラミネーションの発生率が５〜８％未満であった
評価Ｄ：デラミネーションの発生率が８％以上であった
【０１４７】
（実施例２〜４）
ＰＶＡ−１の代わりにＰＶＡ−２〜ＰＶＡ−４をそれぞれ用いた以外は実施例１と同様にしてポリビニルブチラール(ＰＶＢ−２〜ＰＶＢ−４）を合成した。得られたポリビニルブチラールのアセタール化度を表３に示す。そして、実施例１と同様にしてセラミックグリーンシートおよび導電ペーストの評価を行った。その結果を表４および表５に示す。
【０１４８】
（実施例５）
ＰＶＡ−１の代わりにＰＶＡ−５を用い、ｎ−ブチルアルデヒドの添加量を１７７ｇに変更し、塩酸量を２６６ｇにしたこと以外は実施例１と同様にしてポリビニルブチラール（ＰＶＢ−５）を合成した。得られたポリビニルブチラールのアセタール化度を表３に示す。そして、実施例１と同様にしてセラミックグリーンシートおよび導電ペーストの評価を行った。その結果を表４および表５に示す。
【０１４９】
（実施例６）
ＰＶＡ−１の代わりにＰＶＡ−６を用い、ｎ−ブチルアルデヒドの添加量を１０７ｇに変更し、塩酸量を８６ｇにしたこと以外は実施例１と同様にしてポリビニルブチラール（ＰＶＢ−６）を合成した。得られたポリビニルブチラールのアセタール化度を表３に示す。そして、実施例１と同様にしてセラミックグリーンシートおよび導電ペーストの評価を行った。その結果を表４および表５に示す。
【０１５０】
（実施例７）
３２０ｇのＰＶＡ−７を、３６８０ｍＬの水中に投入し、撹拌しながら溶液の温度を９０℃まで昇温して溶解させた後、３０℃まで冷却した。この水溶液に２０％濃度の塩酸水溶液３３０ｇを添加した。その後、水溶液を５℃まで冷却し、ブチルアルデヒド２１９ｇを１０分間かけて滴下して、アセタール化反応を開始させた。１５℃で６０分間反応を行った後、約０．５℃／分の昇温速度で５０℃まで昇温し、５０℃で２００分間維持した。その後、反応溶液を室温まで冷却し、析出した粒状物を濾別してこれを水で十分に洗浄した。得られた生成物を０．３％水酸化ナトリウム溶液に投入し、５０℃に加温して中和した。この生成物を引き続き、水で洗浄してアルカリ性化合物を除去した後、生成物を乾燥し、ビニルアセタール系重合体（ＰＶＢ−７）を得た。得られたポリビニルブチラールのアセタール化度を表３に示す。そして、実施例１と同様にしてセラミックグリーンシートおよび導電ペーストの評価を行った。その結果を表４および表５に示す。
【０１５１】
（実施例８）
ＰＶＡ−７の代わりにＰＶＡ−８を用い、ｎ−ブチルアルデヒドの添加量を１６７ｇ、塩酸量を１３３ｇに変更したこと以外は実施例７と同様にしてポリビニルブチラール（ＰＶＢ−８）を合成した。得られたポリビニルブチラールのアセタール化度を表３に示す。そして、実施例１と同様にしてセラミックグリーンシートおよび導電ペーストの評価を行った。その結果を表４および表５に示す。
【０１５２】
（実施例９）
ＰＶＡ−７の代わりにＰＶＡ−９を用いた以外は実施例７と同様にしてポリビニルブチラール(ＰＶＢ−９）を合成した。得られたポリビニルブチラールのアセタール化度を表３に示す。そして、実施例１と同様にしてセラミックグリーンシートおよび導電ペーストの評価を行った。その結果を表４および表５に示す。
【０１５３】
（実施例１０）
３８０ｇのＰＶＡ−１０を、３６２０ｍＬの水中に投入し、撹拌しながら溶液の温度を９０℃まで昇温して溶解させた後、３０℃まで冷却した。この水溶液に２０％濃度の塩酸水溶液３９０ｇを添加した。その後、水溶液を２℃まで冷却し、ブチルアルデヒド２６０ｇを２０分間かけて滴下して、アセタール化反応を開始させた。２℃で６０分間反応を行った後、約０．３℃／分の昇温速度で４０℃まで昇温し、４０℃で３００分間維持した。その後、反応溶液を室温まで冷却し、析出した粒状物を濾別してこれを水で十分に洗浄した。得られた生成物を０．３％水酸化ナトリウム溶液に投入し、４０℃に加温して中和した。この生成物を引き続き、水で洗浄してアルカリ性化合物を除去した後、生成物を乾燥し、ビニルアセタール系重合体（ＰＶＢ−１０）を得た。得られたポリビニルアセタール系重合体のアセタール化度を表３に示す。そして、実施例１と同様にしてセラミックスラリーを作製し、保存安定性の評価を行った。重合度が低いため、セラミックグリーンシートの評価は実施しなかったが、セラミックスラリーおよび導電ペーストの評価については、実施例１と同様に行った。その結果を表４および表５に示す。
【０１５４】
（実施例１１）
ｎ−ブチルアルデヒドの添加量を２１０ｇ、塩酸量を１７０ｇに変更したこと以外は実施例１０と同様にしてポリビニルブチラール（ＰＶＢ−１１）を合成した。得られたポリビニルブチラールのアセタール化度を表３に示す。そして、実施例１と同様にしてセラミックスラリーおよび導電ペーストの評価を行った。その結果を表４および表５に示す。
【０１５５】
（実施例１２）
ＰＶＡ−１０の代わりにＰＶＡ−１１（Ｍ）を用い、ｎ−ブチルアルデヒドの添加量を１７２ｇ、塩酸量を１３８ｇに変更したこと以外は実施例１０と同様にしてポリビニルブチラール（ＰＶＢ−１２）を合成した。得られたポリビニルブチラールのアセタール化度を表３に示す。そして、実施例１と同様にしてセラミックスラリーおよび導電ペーストの評価を行った。その結果を表４および表５に示す。
【０１５６】
（実施例１３）
ＰＶＡ−１０の代わりにＰＶＡ−１１（Ｌ）を用い、ｎ−ブチルアルデヒドの添加量を９７ｇ、塩酸量を７８ｇに変更したこと以外は実施例１０と同様にしてポリビニルブチラール（ＰＶＢ−１３）を合成した。得られたポリビニルブチラールのアセタール化度を表３に示す。そして、実施例１と同様にしてセラミックスラリーおよび導電ペーストの評価を行った。その結果を表４および表５に示す。
【０１５７】
（実施例１４）
３８０ｇのＰＶＡ−１２を、３６２０ｍＬの水中に投入し、撹拌しながら溶液の温度を９０℃まで昇温して溶解させた後、３０℃まで冷却した。この水溶液に２０％濃度の塩酸水溶液２５０ｇを添加した。その後、水溶液を−１℃まで冷却し、ブチルアルデヒド２２０ｇを２０分間かけて滴下して、アセタール化反応を開始させた。−１℃で６０分間反応を行った後、約０．２℃／分の昇温速度で３５℃まで昇温し、３５℃で４２０分間維持した。その後、反応溶液を室温まで冷却し、析出した粒状物を濾別してこれを水で十分に洗浄した。得られた生成物を０．３％水酸化ナトリウム溶液に投入し、３８℃に加温して中和した。この生成物を引き続き、水で洗浄してアルカリ性化合物を除去した後、生成物を乾燥し、ビニルアセタール系重合体（ＰＶＢ−１４）を得た。得られたビニルアセタール系重合体のアセタール化度を表３に示す。そして、実施例１と同様にしてセラミックスラリーを作製し、保存安定性の評価を行った。重合度が低いため、セラミックグリーンシートの評価は実施しなかったが、セラミックスラリーおよび導電ペーストの評価は実施例１と同様に行った。その結果を表４および表５に示す。
【０１５８】
（実施例１５）
３２０ｇのＰＶＡ−１３を、３６８０ｍＬの水中に投入し、撹拌しながら溶液の温度を９０℃まで昇温して溶解させた後、３０℃まで冷却した。この水溶液に２０％濃度の塩酸水溶液２０３ｇを添加した。その後、水溶液を２℃まで冷却し、ブチルアルデヒド１８５ｇを２０分間かけて滴下して、アセタール化反応を開始させた。２℃で６０分間反応を行った後、約０．３℃／分の昇温速度で４０℃まで昇温し、４０℃で３００分間維持した。その後、反応溶液を室温まで冷却し、析出した粒状物を濾別してこれを水で十分に洗浄した。得られた生成物を０．３％水酸化ナトリウム溶液に投入し、４０℃に加温して中和した。この生成物を引き続き、水で洗浄してアルカリ性化合物を除去した後、生成物を乾燥し、ビニルアセタール系重合体（ＰＶＢ−１５）を得た。得られたビニルアセタール系重合体のアセタール化度を表３に示す。そして、実施例１と同様にしてセラミックグリーンシートおよび導電ペーストの評価を行った。その結果を表４および表５に示す。
【０１５９】
（実施例１６）
ＰＶＡ−１３の代わりにＰＶＡ−１４を用い、ｎ−ブチルアルデヒドの添加量を１５０ｇに変更し、塩酸量を１６５ｇにしたこと以外は実施例１５と同様にしてポリビニルブチラール（ＰＶＢ−１６）を合成した。得られたポリビニルブチラールのアセタール化度を表３に示す。そして、実施例１と同様にしてセラミックグリーンシートおよび導電ペーストの評価を行った。その結果を表４および表５に示す。
【０１６０】
（実施例１７）
ＰＶＡ−１３の代わりにＰＶＡ−１５を用いた以外は実施例１５と同様にしてポリビニルブチラール（ＰＶＢ−６）を合成した。得られたポリビニルブチラールのアセタール化度を表３に示す。そして、実施例１と同様にしてセラミックグリーンシートおよび導電ペーストの評価を行った。その結果を表４および表５に示す。
【０１６１】
（実施例１８）
ＰＶＡ−７の代わりに、２２４ｇのＰＶＡ−３と９６ｇのＰＶＡ−Ｃ４を混合して用いた以外は実施例７と同様にしてポリビニルブチラール（ＰＶＢ−１８）を合成した。得られたポリビニルブチラールのアセタール化度を表３に示す。そして、実施例１と同様にしてセラミックグリーンシートおよび導電ペーストの評価を行った。その結果を表４および表５に示す。
【０１６２】
（比較例１、２）
ＰＶＡ−１の代わりにＰＶＡ−Ｃ１、ＰＶＡ−Ｃ２をそれぞれに用いた以外は実施例１と同様にしてポリビニルブチラール(ＰＶＢ−Ｃ１、ＰＶＢ−Ｃ２）を合成した。得られたポリビニルブチラールのアセタール化度を表３に示す。そして、実施例１と同様にしてセラミックグリーンシートおよび導電ペーストの評価を行った。その結果を表４および表５に示す。
【０１６３】
（比較例３）
ＰＶＡ−７の代わりにＰＶＡ−Ｃ３を用い、ｎ−ブチルアルデヒドの添加量を１９２ｇに変更し、塩酸量を１６５ｇにしたこと以外は実施例７と同様にしてポリビニルブチラール（ＰＶＢ−Ｃ３）を合成した。得られたポリビニルブチラールのアセタール化度を表３に示す。そして、実施例１と同様にしてセラミックグリーンシートおよび導電ペーストの評価を行った。その結果を表４および表５に示す。
【０１６４】
（比較例４）
ｎ−ブチルアルデヒドの添加量を２１０ｇ、塩酸量を１７０ｇに変更したこと以外は実施例１０と同様にしてポリビニルブチラール（ＰＶＢ−Ｃ４）を合成した。得られたポリビニルブチラールのアセタール化度を表３に示す。そして、実施例１と同様にしてセラミックスラリーおよび導電ペーストの評価を行った。その結果を表４および表５に示す。
【０１６５】
（比較例５）
ＰＶＡ−７の代わりにＰＶＡ−Ｃ５を用い、ｎ−ブチルアルデヒドの添加量を１９２ｇに変更し、塩酸量を１６５ｇにしたこと以外は実施例７と同様にしてポリビニルブチラール（ＰＶＢ−Ｃ３）を合成した。得られたポリビニルブチラールのアセタール化度を表３に示す。そして、実施例１と同様にしてセラミックグリーンシートおよび導電ペーストの評価を行った。その結果を表４および表５に示す。
【０１６６】
（比較例６）
合成したＰＶＡ−Ｃ６は水に不溶であったため、ポリビニルブチラールを合成することはできなかった。
【０１６７】
（比較例７）
ＰＶＡ−１の代わりにＰＶＡ−３を用い、ｎ−ブチルアルデヒドの添加量を９３ｇに変更し、塩酸量を７５．５ｇにしたこと以外は実施例１と同様にしてポリビニルブチラール（ＰＶＢ−Ｃ７）を合成した。得られたポリビニルブチラールのアセタール化度を表３に示す。そして、実施例１と同様にしてセラミックグリーンシートおよび導電ペーストの評価を行った。その結果を表４および表５に示す。
【０１６８】
（比較例８）
ＰＶＡ−７の代わりにＰＶＡ−９を用い、ｎ−ブチルアルデヒドの添加量を９３ｇに変更し、塩酸量を７５．５ｇにしたこと以外は実施例７と同様にしてポリビニルブチラール（ＰＶＢ−Ｃ８）を合成した。得られたポリビニルブチラールのアセタール化度を表３に示す。そして、実施例１と同様にしてセラミックグリーンシートおよび導電ペーストの評価を行った。その結果を表４および表５に示す。
【０１６９】
（比較例９）
ＰＶＡ−７の代わりにＰＶＡ−Ｃ５を用い、ｎ−ブチルアルデヒドの添加量を９３ｇに変更し、塩酸量を７５．５ｇにしたこと以外は実施例７と同様にしてポリビニルブチラール（ＰＶＢ−Ｃ９）を合成した。得られたポリビニルブチラールのアセタール化度を表３に示す。そして、実施例１と同様にしてセラミックグリーンシートおよび導電ペーストの評価を行った。その結果を表４および表５に示す。
【０１７０】
【表３】
0006437270.tif 000012
【０１７１】
【表４】
0006437270.tif 000013
【０１７２】
【表５】
0006437270.tif 000014